(57)【要約】【課題】高屈折率などの優れた特性を損なうことなく、基材に対する硬化物の密着性を向上又は改善できる硬化性組成物を提供する。【解決手段】硬化性組成物を、多官能性の硬化性化合物（Ａ）［例えば、９，９−ビス（（メタ）アクリロイルオキシアリール）フルオレン類、９，９−ビス（（メタ）アクリロイルオキシ（ポリ）アルコキシアリール）フルオレン類などのフルオレン骨格を有する（メタ）アクリル系化合物］で構成された硬化性成分と、加水分解縮合性基を有するフルオレン化合物（Ｂ）とで少なくとも構成する。硬化性成分は、さらに、単官能性の硬化性化合物を含んでいてもよい。【選択図】なし【特許請求の範囲】
【請求項１】
多官能性の硬化性化合物（Ａ）で構成された硬化性成分と、加水分解縮合性基を有するフルオレン化合物（Ｂ）とを含む硬化性組成物。
【請求項２】
硬化性化合物（Ａ）が、（メタ）アクリル系化合物である請求項１記載の硬化性組成物。
【請求項３】
硬化性化合物（Ａ）が、フルオレン骨格を有する（メタ）アクリル系化合物を含む（メタ）アクリル系化合物である請求項１又は２記載の硬化性組成物。
【請求項４】
硬化性化合物（Ａ）が、下記式（Ａ１）で表される化合物を含む（メタ）アクリル系化合物である請求項１〜３のいずれかに記載の硬化性組成物。
【化１】
2014012826.tif 000012
（式中、環Ｚは芳香族炭化水素環、Ｒ１は置換基を示し、Ｒ２はアルキレン基を示し、Ｒ３は水素原子又はメチル基を示し、Ｒ４は置換基を示し、ｋは０〜４の整数、ｍは０以上の整数、ｎは０以上の整数、ｐは１以上の整数である。）
【請求項５】
硬化性成分が、さらに、単官能性の硬化性化合物を含む請求項１〜４のいずれかに記載の硬化性組成物。
【請求項６】
硬化性成分が、さらに、芳香族（メタ）アクリレートおよび硫黄含有（メタ）アクリレートから選択された少なくとも１種の単官能の硬化性化合物を含む請求項１〜５のいずれかに記載の硬化性組成物。
【請求項７】
単官能の硬化性化合物の割合が、多官能性の硬化性化合物（Ａ）１００重量部に対して、１０〜６００重量部である請求項５又は６記載の硬化性組成物。
【請求項８】
フルオレン化合物（Ｂ）が、下記式（Ｂ１）で表される化合物である請求項１〜７のいずれかに記載の硬化性組成物。
【化２】
2014012826.tif 000013
｛式中、Ｘは連結基、Ｒ５、Ｒ６およびＲ７は、同一又は異なって、水素原子、ヒドロキシル基、ハロゲン原子、基−ＯＲ８［式中、Ｒ８は、炭化水素基又は基−［（Ｒ９Ｏ）ａ−Ｒ１０］（式中、Ｒ９は炭化水素基、Ｒ１０は炭化水素基、ａは１以上の整数を示す）を示す］又は炭化水素基を示し、Ｚ、Ｒ１、Ｒ２、Ｒ３、Ｒ４、ｋ、ｍ、ｎ、ｐは前記と同じ。ただし、Ｒ５、Ｒ６およびＲ７のうち少なくとも１つは、水素原子、ヒドロキシル基、ハロゲン原子、又は基−ＯＲ８である。｝
【請求項９】
式（Ｂ１）において、Ｘが硫黄原子を含む基である請求項８記載の硬化性組成物。
【請求項１０】
式（Ｂ１）において、Ｘが、下記式で表される基である請求項８又は９記載の硬化性組成物。
−ＯＣＯ−ＣＨＲ１１−ＣＨ２−Ｓ−Ｘ４ａ−
（式中、Ｒ１１は水素原子又はメチル基、Ｘ４ａはアルキレン基を示す。）
【請求項１１】
フルオレン化合物（Ｂ）の屈折率が、２５℃、５８９ｎｍにおいて１．５５以上である請求項１〜１０のいずれかに記載の硬化性組成物。
【請求項１２】
フルオレン化合物（Ｂ）の割合が、硬化性成分１００重量部に対して、０．１〜３０重量部である請求項１〜１１のいずれかに記載の硬化性組成物。
【請求項１３】
フルオレン化合物（Ｂ）中に含まれる加水分解縮合性基１個あたりの分子量が、硬化性成分およびフルオレン化合物（Ｂ）の総量に対して５００〜１００００である請求項１〜１２のいずれかに記載の硬化性組成物。
【請求項１４】
硬化性成分の屈折率（２５℃、５８９ｎｍ）をｎ１、硬化性組成物の屈折率（２５℃、５８９ｎｍ）をｎ２とするとき、式［（ｎ１−ｎ２）／ｎ１］×１００（％）で表される屈折率の減少率が０．５％以下である請求項１〜１３のいずれかに記載の硬化性組成物。
【請求項１５】
請求項１〜１４のいずれかに記載の硬化性組成物に活性エネルギーを付与して硬化させる硬化物の製造方法。
【請求項１６】
請求項１５記載の硬化性組成物が硬化した硬化物。
【請求項１７】
透明無機材料で構成された基材とこの基材上に形成された請求項１６記載の硬化物とで構成された積層体。
【請求項１８】
多官能性の硬化性化合物（Ａ）で構成された硬化性成分を含む硬化物の基材に対する密着性を向上又は改善するための添加剤であって、加水分解縮合性基を有するフルオレン化合物（Ｂ）で構成された添加剤。
【請求項１９】
多官能性の硬化性化合物（Ａ）で構成された硬化性成分を含む硬化性組成物に、請求項１８記載の添加剤を添加又は混合し、前記硬化性組成物が硬化した硬化物の基材に対する密着性を向上又は改善する方法。
【発明の詳細な説明】
【技術分野】
【０００１】
本発明は、加水分解縮合性基を有するフルオレン化合物を含む硬化性組成物およびその硬化物に関する。
【背景技術】
【０００２】
熱又は光硬化性樹脂などの硬化性成分は、用途に応じて種々の基材上に硬化物を形成する。そのため、このような硬化性成分又は硬化物には、基板に対する密着性が要求されるが、硬化性成分と基材との組み合わせによっては、密着性が十分でない場合がある。例えば、（メタ）アクリル系化合物の硬化物などは、光学材料用途として汎用され、光透過性の高い基材［例えば、無機基材（ガラスなど）、有機基材（ポリエチレンテレフタレート、ポリカーボネート、セルローストリアセテートなど）など］上に形成されるが、一般的に、ガラスなどの基板に対する密着性が低い。
【０００３】
このような密着性を改善するため、種々の技術が開発されつつある。例えば、特開２００９−１６７２４４号公報（特許文献１）には、特定のラジカル重合性化合物（例えば、ジ（メタ）アクリル酸ポリエトキシレーテッド水添ビスフェノールＡなど）を含む活性エネルギー線硬化性ガラス接着用組成物の密着性を向上させるための成分として、シランカップリング剤（γ−（メタ）アクリロキシプロピルトリメトキシシランなど）を使用できることが記載されている。
【０００４】
しかし、このようなシランカップリング剤では、組み合わせる（メタ）アクリル系化合物の種類によっては、屈折率などの特性を著しく低下させる虞がある。また、十分な相溶性や保存安定性を担保できずにハンドリング性を損なったり、良好な硬化物が得られない場合がある。また、硬度、光学的特性（屈折率など）などの物性についても不十分であり、ブリードアウトにより外観を損なう虞もある。
【０００５】
一方、光学用オーバーコート剤、ハードコート剤、反射防止膜、眼鏡レンズ、光ファイバー、光導波路、ホログラムなどの光学材料用途などとして、高い屈折率や耐熱性を有し、ハードコート性又は耐擦傷性を有する材料として、フルオレン骨格（特に、９，９−ビスアリールフルオレン骨格）を有する重合性化合物（例えば、９，９−ビス［４−（２−（メタ）アクリロイルオキシエトキシ）フェニル］フルオレンなど）を含む硬化性組成物が提案されている。
【０００６】
しかし、このようなフルオレン骨格を有する重合性化合物を含む硬化性組成物もまた、通常、基材に対する密着性が充分でなく、高い密着性で基材上に硬化物（硬化膜）を形成できない場合が多い。
【０００７】
なお、特開２００７−９１８７０号公報（特許文献２）には、フルオレン骨格を有する特定の多官能性（メタ）アクリレートと、重合性基を有する加水分解縮合性有機ケイ素化合物（例えば、γ−（メタ）アクリロイルオキシプロピルトリメトキシシランなど）と、光酸発生剤とで構成された重合性組成物や、さらに、重合性基を有しない加水分解縮合性有機ケイ素化合物（例えば、フェニルトリメトキシシランなど）を含む重合性組成物が開示されている。この文献では、重合性基を有する加水分解縮合性有機ケイ素化合物については、多官能性（メタ）アクリレートと重合させるとともに加水分解縮合（ゾルゲル反応）させてハイブリッド硬化膜を得ることを想定し、重合性基を有しない加水分解縮合性有機ケイ素化合物については、重合性基を有する加水分解縮合性有機ケイ素化合物とともに加水分解縮合（ゾルゲル反応）させることを想定しており、いずれの成分も密着性を向上させるための成分として用いることを想定していない。また、これらの成分を用いると、フルオレン骨格を有する特定の多官能性（メタ）アクリレート由来の光学的特性（屈折率など）を低下させる虞がある。さらに、硬化収縮も生じやすい。
【０００８】
なお、特開２００９−２５６２９３号公報（特許文献３）および特開２００９−２６９８５４号公報（特許文献４）には、９，９−ビスアリールフルオレン骨格と加水分解縮合性ケイ素含有基（アルコキシ基など）とを有する特定のフルオレン化合物が開示されている。
【０００９】
これらの文献において、フルオレン化合物は、チタンアルコキシド類などと組み合わせたゾルゲル反応により、有機無機ハイブリッド物を得るための成分（すなわち、チタンアルコキシド類などに対する修飾剤）として使用することを想定しており、特許文献２と同様に、基板に対する密着性を向上させる成分として使用することを想定していない。
【先行技術文献】
【特許文献】
【００１０】
【特許文献１】特開２００９−１６７２４４号公報（特許請求の範囲、段落［００２０］、実施例）
【特許文献２】特開２００７−９１８７０号公報（特許請求の範囲、実施例）
【特許文献３】特開２００９−２５６２９３号公報（特許請求の範囲、実施例）
【特許文献４】特開２００９−２６９８５４号公報（特許請求の範囲、実施例）
【発明の概要】
【発明が解決しようとする課題】
【００１１】
従って、本発明の目的は、基材（特に、ガラス基材などの無機基材）に対する硬化物の密着性を向上又は改善できる硬化性組成物、およびその硬化物を提供することにある。
【００１２】
本発明の他の目的は、高屈折率などの優れた特性を損なうことなく、基材に対する密着性を向上又は改善できる硬化性組成物、およびその硬化物を提供することにある。
【００１３】
本発明のさらに他の目的は、保存安定性に優れ、硬化収縮のない硬化物を形成できる硬化性組成物およびその硬化物を提供することにある。
【００１４】
本発明の別の目的は、硬化物の基材に対する密着性を向上又は改善するための添加剤およびこの添加剤を用いて基材に対する密着性を向上又は改善する方法を提供することにある。
【００１５】
本発明のさらに別の目的は、保存安定性や硬化性成分との相溶性を損なうことなく、硬化物の基材に対する密着性を向上又は改善するための添加剤およびこの添加剤を用いて基材に対する密着性を向上又は改善する方法を提供することにある。
【課題を解決するための手段】
【００１６】
本発明者らは、前記課題を達成するため鋭意検討した結果、加水分解縮合性基を有するフルオレン化合物が、多官能性の硬化性化合物（例えば、多官能性の（メタ）アクリル系化合物）で構成された硬化性成分を含む硬化性組成物（又はその硬化物）の基材に対する密着性を向上又は改善できること、また、このようなフルオレン化合物は、硬化性成分に対する相溶性に優れ、良好な硬化物を形成できること、さらに、硬化性成分と組み合わせても、保存安定性を損なうことがなく、高屈折率などの優れた特性を高いレベルで維持しつつ（又は硬化性成分の種類によっては、屈折率などの特性を向上又は改善でき）、硬化物を形成できることを見出し、本発明を完成した。
【００１７】
すなわち、本発明の硬化性組成物は、多官能性の硬化性化合物（Ａ）で構成された硬化性成分（硬化性樹脂、硬化性樹脂成分）と、加水分解縮合性基を有するフルオレン化合物（Ｂ）とを含む。前記硬化性化合物（Ａ）は、（メタ）アクリル系化合物などのラジカル重合性化合物であってもよい。また、前記硬化性化合物（Ａ）は、フルオレン骨格を有する化合物であってもよい。
【００１８】
代表的には、硬化性化合物（Ａ）は、フルオレン骨格を有する（メタ）アクリル系化合物を含む（メタ）アクリル系化合物であってもよい。このような硬化性組成物において、フルオレン骨格を有する（メタ）アクリル系化合物は、下記式（Ａ１）で表される化合物［例えば、９，９−ビス（（メタ）アクリロイルオキシアリール）フルオレン類、９，９−ビス（（メタ）アクリロイルオキシ（ポリ）アルコキシアリール）フルオレン類など］であってもよい。
【００１９】
【化１】
2014012826.tif 000002
【００２０】
（式中、環Ｚは芳香族炭化水素環、Ｒ１は置換基を示し、Ｒ２はアルキレン基を示し、Ｒ３は水素原子又はメチル基を示し、Ｒ４は置換基を示し、ｋは０〜４の整数、ｍは０以上の整数、ｎは０以上の整数、ｐは１以上の整数である。）
前記硬化性成分は、さらに、単官能性の硬化性化合物（例えば、芳香族（メタ）アクリレートおよび硫黄含有（メタ）アクリレートから選択された少なくとも１種の単官能の硬化性化合物）を含んでいてもよい。このような硬化性組成物において、単官能の硬化性化合物の割合は、多官能性の硬化性化合物（Ａ）１００重量部に対して、例えば、１０〜６００重量部程度であってもよい。
【００２１】
本発明の硬化性組成物において、フルオレン化合物（Ｂ）は、例えば、下記式（Ｂ１）で表される化合物であってもよい。
【００２２】
【化２】
2014012826.tif 000003
【００２３】
｛式中、Ｘは連結基、Ｒ５、Ｒ６およびＲ７は、同一又は異なって、水素原子、ヒドロキシル基、ハロゲン原子、基−ＯＲ８［式中、Ｒ８は、炭化水素基又は基−［（Ｒ９Ｏ）ａ−Ｒ１０］（式中、Ｒ９は炭化水素基、Ｒ１０は炭化水素基、ａは１以上の整数を示す）を示す］又は炭化水素基を示し、Ｚ、Ｒ１、Ｒ２、Ｒ３、Ｒ４、ｋ、ｍ、ｎ、ｐは前記と同じ。ただし、Ｒ５、Ｒ６およびＲ７のうち少なくとも１つは、水素原子、ヒドロキシル基、ハロゲン原子、又は基−ＯＲ８である。｝
上記式（Ｂ１）において、Ｘは、硫黄原子を含む基（連結基）であってもよい。代表的には、式（Ｂ１）において、Ｘが、下記式で表される基であってもよい。
【００２４】
−ＯＣＯ−ＣＨＲ１１−ＣＨ２−Ｓ−Ｘ４ａ−
（式中、Ｒ１１は水素原子又はメチル基、Ｘ４ａはアルキレン基を示す。）
前記フルオレン化合物（Ｂ）の屈折率は、２５℃、５８９ｎｍにおいて１．５５以上であってもよい。
【００２５】
本発明の硬化性組成物において、フルオレン化合物（Ｂ）の割合は、硬化性成分１００重量部に対して、例えば、０．１〜３０重量部程度であってもよい。また、フルオレン化合物（Ｂ）中に含まれる加水分解縮合性基１個あたりの分子量が、硬化性成分およびフルオレン化合物（Ｂ）の総量に対して５００〜１００００程度であってもよい。
【００２６】
本発明の硬化性組成物では、硬化性成分に対してフルオレン化合物（Ｂ）を組み合わせても屈折率の低下を極力抑えることができ、例えば、硬化性成分の屈折率（２５℃、５８９ｎｍ）をｎ１、硬化性組成物の屈折率（２５℃、５８９ｎｍ）をｎ２とするとき、式［（ｎ１−ｎ２）／ｎ１］×１００（％）で表される屈折率の減少率が０．５％以下であってもよい。
【００２７】
本発明には、前記硬化性組成物に活性エネルギーを付与して硬化させる硬化物の製造方法が含まれる。また、本発明には、前記硬化性組成物が硬化した硬化物（又は前記製造方法により得られる硬化物）も含まれる。このような硬化物は、基材上に形成されてもよい。そのため、本発明には、基材［特に、ガラスなどの透明無機材料で構成された基材（透明基材、透明無機基材）］とこの基材上に形成された前記硬化物とで構成された積層体も含む。
【００２８】
そのため、本発明には、多官能性の硬化性化合物（Ａ）で構成された硬化性成分を含む硬化物の基材（特に、ガラスなどの無機基材）に対する密着性を向上又は改善するための添加剤（密着性改善剤）であって、加水分解縮合性基を有するフルオレン化合物（Ｂ）で構成された添加剤を含む。また、多官能性の硬化性化合物（Ａ）で構成された硬化性成分を含む硬化性組成物に、前記添加剤を添加又は混合し、前記硬化性組成物が硬化した硬化物の基材に対する密着性を向上又は改善する方法も含む。
【発明の効果】
【００２９】
本発明の硬化性組成物では、基材（特に、ガラス基材などの無機基材）に対する硬化物の密着性を向上又は改善できる。しかも、高屈折率などの優れた特性（例えば、光学的特性）を損なうことがなく、高いレベルで硬化性組成物又は硬化物の優れた特性を維持又は保持でき、硬化性成分の種類によっては、屈折率などの特性を向上又は改善することもできる。特に、硬化物とガラス基材などとは、通常、屈折率の差が大きいが、本発明では、このような屈折率差を比較的小さくすることができる。そのため、干渉縞が低減された硬化物（硬化物が表面に形成された基材）も効率よく得ることができる。また、フルオレン化合物（Ｂ）は、基材の種類によっては（例えば、ガラス基材などにおいては）、その親和性により基材表面に移行しやすくなる場合があるが、このような移行を伴っても、硬化性成分の種類によっては、硬化性化合物（Ａ）とフルオレン化合物（Ｂ）との屈折率差が比較的小さいため、硬化物全体における屈折率の広がり（バラツキ、分布）を高いレベルで抑制できる。
【００３０】
また、本発明の硬化性組成物は、保存安定性に優れており、ハンドリング性も良好である。しかも、このような硬化性組成物では、硬化収縮を抑制（又は防止）できる。さらに、本発明の添加剤（密着性向上剤又は密着性改善剤）は、上記のように、硬化物の基材に対する密着性を向上又は改善するための添加剤として有用である。特に、このような添加剤は、保存安定性や硬化性成分との相溶性を損なうことなく、硬化物の基材に対する密着性を向上又は改善できる。
【発明を実施するための形態】
【００３１】
［硬化性組成物］
本発明の硬化性組成物（樹脂組成物）は、多官能性の硬化性化合物（Ａ）で構成された硬化性成分（硬化性樹脂、硬化性樹脂成分）と、加水分解縮合性基を有するフルオレン化合物（Ｂ）とを少なくとも含む。
【００３２】
（硬化性化合物（Ａ））
多官能性の硬化性化合物（Ａ）としては、熱又は光硬化性樹脂（熱又は光硬化性化合物）、例えば、ラジカル重合性樹脂［又はラジカル重合性化合物、例えば、不飽和ポリエステル樹脂、ジアリルフタレート樹脂、ビニルエステル樹脂、（メタ）アクリル系化合物（（メタ）アクリル系樹脂）など］、縮合系樹脂［又は縮合系化合物、例えば、フェノール樹脂、アミノ樹脂（尿素樹脂、メラミン樹脂など）、フラン樹脂、エポキシ樹脂（エポキシ化合物）、エピスルフィド樹脂（エピスルフィド化合物）、ポリウレタン樹脂、シリコーン樹脂、ポリイミド樹脂など］などが挙げられる。硬化性化合物は、単独で又は２種以上組み合わせてもよい。
【００３３】
好ましい硬化性化合物（Ａ）には、ラジカル重合性化合物（重合性不飽和結合含有化合物）、特に、（メタ）アクリル系化合物が含まれる。本発明では、（メタ）アクリル系化合物のような基材（特に、ガラス基材など）に対する密着性に乏しい硬化性成分であっても、基材に対する密着性を向上できる。
【００３４】
（メタ）アクリル系化合物（多官能性の（メタ）アクリル系化合物）としては、例えば、多官能性（メタ）アクリレート、例えば、二官能性（メタ）アクリレート｛例えば、アルキレングリコールジ（メタ）アクリレート［エチレングリコールジ（メタ）アクリレート、プロピレングリコールジ（メタ）アクリレート、１，４−ブタンジオールジ（メタ）アクリレート、ネオペンチルグリコールジ（メタ）アクリレートなどのＣ２−１０アルキレングリコールジ（メタ）アクリレートなど］、（ポリ）オキシアルキレングリコールジ（メタ）アクリレート［例えば、ジエチレングリコールジ（メタ）アクリレート、トリエチレングリコールジ（メタ）アクリレート、ポリエチレングリコールジ（メタ）アクリレート、ジプロピレングリコールジ（メタ）アクリレート、ポリテトラメチレングリコールジ（メタ）アクリレートなどの（ポリ）オキシＣ２−６アルキレングリコールジ（メタ）アクリレートなど］、ビスフェノールＡ（又はそのＣ２−３アルキレンオキシド付加体）のジ（メタ）アクリレート、橋架け環式（メタ）アクリレート（例えば、トリシクロデカンジメタノールジ（メタ）アクリレートなど）、アルカントリ乃至ヘキサオールジ（メタ）アクリレート［例えば、グリセリンジ（メタ）アクリレート、トリメチロールエタンジ（メタ）アクリレート、トリメチロールプロパンジ（メタ）アクリレートなどのＣ３−１０アルカントリ乃至ヘキサオールジ（メタ）アクリレート、トリス（２−ヒドロキシエチル）イソシアヌレートジ（メタ）アクリレートなど］など｝、三官能以上の（メタ）アクリレート｛例えば、多価アルコール（又はそのＣ２−３アルキレンオキシド付加体）の（メタ）アクリレート、例えば、グリセリントリ（メタ）アクリレート、トリメチロールエタントリ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートなどのポリオールトリ乃至ヘキサ（メタ）アクリレート｝、（ポリ）ウレタン（メタ）アクリレート、（ポリ）エステル（メタ）アクリレート、エポキシ（メタ）アクリレートが挙げられる。また、（メタ）アクリル系化合物には、後述のようにフルオレン骨格を有する（メタ）アクリル系化合物も含まれる。
【００３５】
（メタ）アクリル系化合物は、単独で又は２種以上組み合わせてもよい。
【００３６】
また、好ましい硬化性化合物（Ａ）には、フルオレン骨格を有する硬化性化合物も含まれる。このようなフルオレン骨格を有する硬化性化合物は、フルオレン化合物（Ｂ）との親和性（又は相溶性）に優れており、良好な硬化物を得やすい。また、共通してフルオレン骨格を有することにより、硬化性化合物（Ａ）に対してフルオレン化合物（Ｂ）を組み合わせても、屈折率などの特性（光学的特性など）を高いレベルで保持しやすい。
【００３７】
フルオレン骨格を有する硬化性化合物としては、前記例示の熱又は光硬化性樹脂、例えば、（メタ）アクリル系化合物（後述の式（Ａ１）で表される化合物など）、エポキシ化合物｛後述の式（Ａ１）において、（メタ）アクリロイル基（−ＣＯ−ＣＲ３＝ＣＨ２）がグリシジル基に置換した化合物、例えば、９，９−ビス（グリシジルオキシフェニル）フルオレン［例えば、９，９−ビス（４−グリシジルオキシフェニル）フルオレン］、９，９−ビス（モノ又はジＣ１−４アルキル−グリシジルオキシフェニル）フルオレン［９，９−ビス（４−グリシジルオキシ−３−メチルフェニル）フルオレン、９，９−ビス（４−グリシジルオキシ−３，５−ジメチルフェニル）フルオレンなど］、９，９−ビス（モノ又はジＣ６−１０アリール−グリシジルオキシフェニル）フルオレン［９，９−ビス（４−グリシジルオキシ−３−フェニルフェニル）フルオレンなど］、９，９−ビス［ジ又はトリ（グリシジルオキシ）フェニル］フルオレン［例えば、９，９−ビス［３，４−ジ（グリシジルオキシ）フェニル］フルオレンなど］、９，９−ビス（グリシジルオキシナフチル）フルオレン［９，９−ビス（６−グリシジルオキシ−２−ナフチル）フルオレンなど］、９，９−ビス（グリシジルオキシアルコキシフェニル）フルオレン［例えば、９，９−ビス（４−グリシジルオキシエトキシフェニル）フルオレンなどの９，９−ビス（グリシジルオキシＣ２−４アルコキシフェニル）フルオレンなど］など｝などが挙げられる。フルオレン骨格を有する硬化性化合物は、単独で又は２種以上組み合わせてもよい。
【００３８】
これらの硬化性化合物の中でも、特に、フルオレン骨格を有する（メタ）アクリル系化合物が好ましい。
【００３９】
フルオレン骨格を有する（メタ）アクリル系化合物［又は２個以上の（メタ）アクリロイル基を有するフルオレン化合物］は、（メタ）アクリロイル基（又は（メタ）アクリロイルオキシ基）とともに、フルオレン骨格を有している。
【００４０】
このようなフルオレン骨格としては、フルオレン（９位に置換基がないフルオレン骨格）、９−置換フルオレン（例えば、９−アルキルフルオレン、９−モノアリールフルオレン、９，９−ビスアリールフルオレンなどの９位に炭化水素基を有するフルオレンなど）などが挙げられる。代表的なフルオレン骨格は、９，９−ビスアリールフルオレン骨格である。なお、フルオレン骨格は、フルオレンやフルオレンの９位に置換する置換基に、置換基を有していてもよい。
【００４１】
（メタ）アクリロイル基（又は（メタ）アクリロイル基を含む基）の置換位置（結合位置）は、特に限定されず、フルオレン骨格そのものであってもよく、フルオレンの９位に位置する置換基に結合していてもよい。
【００４２】
代表的なフルオレン骨格を有する（メタ）アクリル系化合物には、２以上の重合性不飽和結合（特に（メタ）アクリロイル基）を有する９，９−ビスアリールフルオレン類、例えば、下記式（Ａ１）で表される化合物などが含まれる。
【００４３】
【化３】
2014012826.tif 000004
【００４４】
（式中、環Ｚは芳香族炭化水素環、Ｒ１は置換基を示し、Ｒ２はアルキレン基を示し、Ｒ３は水素原子又はメチル基を示し、Ｒ４は置換基を示し、ｋは０〜４の整数、ｍは０以上の整数、ｎは０以上の整数、ｐは１以上の整数である。）
上記式（Ａ１）において、環Ｚで表される芳香族炭化水素環としては、ベンゼン環、縮合多環式アレーン（又は縮合多環式芳香族炭化水素）環などが挙げられる。縮合多環式アレーン（又は縮合多環式芳香族炭化水素）環としては、例えば、縮合二環式アレーン環（例えば、インデン環、ナフタレン環などのＣ８−２０縮合二環式アレーン環）、縮合三環式アレーン環（例えば、アントラセン環など）などの縮合二乃至四環式アレーン環などが挙げられる。なお、２つの環Ｚは、同一の又は異なる環であってもよく、通常、同一の環であってもよい。
【００４５】
代表的な環Ｚは、ベンゼン環、ナフタレン環である。
【００４６】
前記式（Ａ１）において、基Ｒ１としては、例えば、シアノ基、ハロゲン原子（フッ素原子、塩素原子、臭素原子など）、炭化水素基［例えば、アルキル基、アリール基（フェニル基などのＣ６−１０アリール基）など］などの非反応性置換基が挙げられ、特に、アルキル基などである場合が多い。アルキル基としては、メチル基、エチル基、プロピル基、イソプロピル基、ブチル基、ｔ−ブチル基などのＣ１−１２アルキル基（例えば、Ｃ１−８アルキル基、特にメチル基などのＣ１−４アルキル基）などが例示できる。なお、ｋが複数（２以上）である場合、基Ｒ１は互いに異なっていてもよく、同一であってもよい。また、フルオレンを構成する２つのベンゼン環に置換する基Ｒ１は、同一であってもよく、異なっていてもよい。また、フルオレンを構成するベンゼン環に対する基Ｒ１の結合位置（置換位置）は、特に限定されない。好ましい置換数ｋは、０〜１、特に０である。なお、フルオレンを構成する２つのベンゼン環において、置換数ｋは、互いに同一又は異なっていてもよい。
【００４７】
前記式（Ａ１）において、基Ｒ２で表されるアルキレン基としては、例えば、エチレン基、プロピレン基、トリメチレン基、１，２−ブタンジイル基、テトラメチレン基などのＣ２−６アルキレン基、好ましくはＣ２−４アルキレン基、さらに好ましくはＣ２−３アルキレン基が挙げられる。なお、ｍが２以上であるとき、アルキレン基は異なるアルキレン基で構成されていてもよく、通常、同一のアルキレン基で構成されていてもよい。また、２つの環Ｚにおいて、基Ｒ２は同一であっても、異なっていてもよく、通常同一であってもよい。
【００４８】
オキシアルキレン基（ＯＲ２）の数（付加モル数）ｍは、用途や所望の性能に応じて、例えば、０〜２５（例えば、０〜２０）程度の範囲から選択でき、通常、０〜１８（例えば、０〜１５）、好ましくは０〜１２（例えば、０〜１０）、さらに好ましくは０〜８（例えば、０〜７）、特に１以上であってもよい。なお、２つのｍは、同一又は異なっていてもよい。
【００４９】
また、式（Ａ１）において、２つのｍの合計は、例えば、０〜３０（例えば、０〜２５）、好ましくは０〜２０（例えば、０〜１８）、さらに好ましくは０〜１６（例えば、０〜１４）であってもよく、特に２以上であってもよい。
【００５０】
なお、式（Ａ１）において、２つのｍの合計により、種々の特性（硬化物における硬さや粘度、屈折率など）が変化する。そのため、所望の特性に応じて、２つのｍの合計を調整してもよい。例えば、式（Ａ１）において、２つのｍの合計を比較的小さく（例えば、２〜６、好ましくは２〜５、さらに好ましくは２〜４、特に２〜３程度に）してもよい。このように２つのｍの合計を小さくすると、高屈折率、高耐熱性で硬質の硬化物を得やすい。
【００５１】
一方、式（Ａ１）において、２つのｍの合計を比較的大きく［例えば、６以上（例えば、６．５〜２０）、好ましくは７〜１８（例えば、７〜１６）、さらに好ましくは８〜１４（例えば、８．５〜１２）、特に９〜１２（例えば、９．５〜１１．５）程度に］してもよい。このように２つのｍの合計を大きくすると、比較的高い屈折率や耐熱性を有しつつ、軟質の又は柔軟性を有する硬化物を得やすい。
【００５２】
なお、式（Ａ１）で表される化合物は、ｍの値が同一の化合物の集合体であってもよく、ｍの値が異なる化合物の集合体であってもよい。後者の場合、ｍの値および２つのｍの合計は、平均値（相加平均又は算術平均）である。
【００５３】
前記式（Ａ１）において、基Ｒ２を含む基（（メタ）アクリロイル基含有基などということがある）の置換数ｐは、１以上であればよく、例えば、１〜４、好ましくは１〜３、さらに好ましくは１〜２、特に１であってもよい。なお、置換数ｐは、それぞれの環Ｚにおいて、同一又は異なっていてもよく、通常、同一である場合が多い。なお、（メタ）アクリロイル基含有基の置換位置は、特に限定されず、環Ｚの適当な置換位置に置換していればよい。例えば、（メタ）アクリロイル基含有基は、環Ｚがベンゼン環であるとき、ベンゼン環の２〜６位の適当な位置（特に、少なくとも４位）に置換していてもよく、環Ｚが縮合多環式炭化水素環であるとき、フルオレンの９位に結合した炭化水素環とは別の炭化水素環（例えば、ナフタレン環の５位、６位など）に少なくとも置換していてもよい。
【００５４】
環Ｚに置換する置換基Ｒ４としては、通常、非反応性置換基、例えば、アルキル基（例えば、メチル基、エチル基、プロピル基、イソプロピル基、ブチル基などのＣ１−１２アルキル基、好ましくはＣ１−８アルキル基など）、シクロアルキル基（シクロへキシル基などのＣ５−８シクロアルキル基など）、アリール基（例えば、フェニル基、トリル基、キシリル基、ナフチル基などのＣ６−１０アリール基など）、アラルキル基（ベンジル基、フェネチル基などのＣ６−１０アリール−Ｃ１−４アルキル基など）などの炭化水素基；アルコキシ基（メトキシ基、エトキシ基などのＣ１−８アルコキシ基など）、シクロアルコキシ基（シクロへキシルオキシ基などのＣ５−１０シクロアルキルオキシ基など）、アリールオキシ基（フェノキシ基などのＣ６−１０アリールオキシ基）、アラルキルオキシ基（ベンジルオキシ基などのＣ６−１０アリール−Ｃ１−４アルキルオキシ基）などの基−ＯＲ［式中、Ｒは炭化水素基（前記例示の炭化水素基など）を示す。］；アルキルチオ基（メチルチオ基などのＣ１−８アルキルチオ基など）などの基−ＳＲ（式中、Ｒは前記と同じ。）；アシル基（アセチル基などのＣ１−６アシル基など）；アルコキシカルボニル基（メトキシカルボニル基などのＣ１−４アルコキシ−カルボニル基など）；ハロゲン原子（フッ素原子、塩素原子、臭素原子、ヨウ素原子など）；ニトロ基；シアノ基；置換アミノ基（例えば、ジメチルアミノ基などのジアルキルアミノ基など）などが挙げられる。
【００５５】
好ましい基Ｒ４としては、例えば、炭化水素基［例えば、アルキル基（例えば、Ｃ１−６アルキル基）、シクロアルキル基（例えば、Ｃ５−８シクロアルキル基）、アリール基（例えば、Ｃ６−１０アリール基）、アラルキル基（例えば、Ｃ６−８アリール−Ｃ１−２アルキル基）など］、アルコキシ基（Ｃ１−４アルコキシ基など）などが挙げられる。特に、Ｒ４は、アルキル基［Ｃ１−４アルキル基（特にメチル基）など］、アリール基［例えば、Ｃ６−１０アリール基（特にフェニル基）など］などであるのが好ましい。
【００５６】
なお、同一の環Ｚにおいて、ｎが複数（２以上）である場合、基Ｒ４は互いに異なっていてもよく、同一であってもよい。また、２つの環Ｚにおいて、基Ｒ４は同一であってもよく、異なっていてもよい。また、好ましい置換数ｎは、環Ｚの種類に応じて選択でき、例えば、０〜８、好ましくは０〜４（例えば、０〜３）、さらに好ましくは０〜２であってもよい。なお、異なる環Ｚにおいて、置換数ｎは、互いに同一又は異なっていてもよく、通常同一であってもよい。
【００５７】
代表的なフルオレン骨格を有する（メタ）アクリル系化合物（又は前記式（Ａ１）で表される化合物）には、９，９−ビス（（メタ）アクリロイルオキシアリール）フルオレン類、９，９−ビス（（メタ）アクリロイルオキシ（ポリ）アルコキシアリール）フルオレン類が含まれる。
【００５８】
９，９−ビス（（メタ）アクリロイルオキシアリール）フルオレン類としては、例えば、９，９−ビス（（メタ）アクリロイルオキシフェニル）フルオレン［例えば、９，９−ビス（４−（メタ）アクリロイルオキシフェニル）フルオレンなど］、９，９−ビス（アルキル−（メタ）アクリロイルオキシフェニル）フルオレン［９，９−ビス（４−（メタ）アクリロイルオキシ−３−メチルフェニル）フルオレン、９，９−ビス（４−（メタ）アクリロイルオキシ−３，５−ジメチルフェニル）フルオレンなどの９，９−ビス（モノ又はジＣ１−４アルキル−（メタ）アクリロイルオキシフェニル）フルオレンなど］、９，９−ビス（アリール（メタ）アクリロイルオキシフェニル）フルオレン［９，９−ビス（４−（メタ）アクリロイルオキシ−３−フェニルフェニル）フルオレンなどの９，９−ビス（モノ又はジＣ６−８アリール−（メタ）アクリロイルオキシフェニル）フルオレンなど］、９，９−ビス（ポリ（メタ）アクリロイルオキシフェニル）フルオレン｛例えば、９，９−ビス［２，４−ジ（（メタ）アクリロイルオキシ）フェニル］フルオレン、９，９−ビス［３，４−ジ（（メタ）アクリロイルオキシ）フェニル］フルオレン、９，９−ビス［３，４，５−トリ（（メタ）アクリロイルオキシ）フェニル］フルオレンなどの９，９−ビス（ジ又はトリ（メタ）アクリロイルオキシフェニル）フルオレン｝などの９，９−ビス（（メタ）アクリロイルオキシフェニル）フルオレン類（前記式（Ａ１）において環Ｚがベンゼン環、ｍが０である化合物）；９，９−ビス（（メタ）アクリロイルオキシナフチル）フルオレン［例えば、９，９−ビス［６−（２−（メタ）アクリロイルオキシナフチル）］フルオレン、９，９−ビス［１−（５−（メタ）アクリロイルオキシナフチル）］フルオレンなど］などの９，９−ビス（（メタ）アクリロイルオキシナフチル）フルオレン類（前記式（Ａ１）において環Ｚがナフタレン環、ｍが０である化合物）などが挙げられる。
【００５９】
９，９−ビス（（メタ）アクリロイルオキシ（ポリ）アルコキシアリール）フルオレン類としては、前記９，９−ビス（（メタ）アクリロイルオキシアリール）フルオレン類に対応し、式（１）においてｍが１以上である化合物、例えば、９，９−ビス（（メタ）アクリロイルオキシアルコキシフェニル）フルオレン［例えば、９，９−ビス（４−（２−（メタ）アクリロイルオキシエトキシ）フェニル）フルオレンなどの９，９−ビス（（メタ）アクリロイルオキシＣ２−４アルコキシフェニル）フルオレンなど］、９，９−ビス（（メタ）アクリロイルオキシジアルコキシフェニル）フルオレン（例えば、９，９−ビス｛４−［２−（２−（メタ）アクリロイルオキシエトキシ）エトキシ］フェニル｝フルオレンなど］などの９，９−ビス｛［２−（２−（メタ）アクリロイルオキシＣ２−４アルコキシ）Ｃ２−４アルコキシ］フェニル｝フルオレン）、９，９−ビス（アルキル−（メタ）アクリロイルオキシアルコキシフェニル）フルオレン［例えば、９，９−ビス（４−（２−（メタ）アクリロイルオキシエトキシ）−３−メチルフェニル）フルオレン、９，９−ビス（４−（２−（メタ）アクリロイルオキシエトキシ）−３，５−ジメチルフェニル）フルオレンなどの９，９−ビス（モノ又はジＣ１−４アルキル（メタ）アクリロイルオキシＣ２−４アルコキシフェニル）フルオレンなど］、９，９−ビス（アリール−（メタ）アクリロイルオキシアルコキシフェニル）フルオレン［９，９−ビス（４−（２−（メタ）アクリロイルオキシエトキシ）−３−フェニルフェニル）フルオレンなどの９，９−ビス（モノ又はジＣ６−８アリール（メタ）アクリロイルオキシＣ２−４アルコキシフェニル）フルオレンなど］、９，９−ビス［ジ又はトリ（（メタ）アクリロイルオキシアルコキシ）フェニル］フルオレン［例えば、９，９−ビス［２，４−ジ（２−（メタ）アクリロイルオキシエトキシ）フェニル］フルオレン、９，９−ビス［３，４−ジ（２−（メタ）アクリロイルオキシエトキシ）フェニル］フルオレン、９，９−ビス［３，４，５−トリ（２−（メタ）アクリロイルオキシエトキシ）フェニル］フルオレンなどの９，９−ビス［ジ又はトリ（（メタ）アクリロイルオキシＣ２−４アルコキシ）フェニル］フルオレン］などの９，９−ビス（（メタ）アクリロイルオキシ（ポリ）アルコキシフェニル）フルオレン類（前記式（Ａ１）において環Ｚがベンゼン環、ｍが１以上である化合物）；９，９−ビス（（メタ）アクリロイルオキシアルコキシナフチル）フルオレン［例えば、９，９−ビス（（メタ）アクリロイルオキシＣ２−４アルコキシナフチル）フルオレンなど］などの９，９−ビス（（メタ）アクリロイルオキシ（ポリ）アルコキシナフチル）フルオレン類（前記式（Ａ１）において環Ｚがナフタレン環、ｍが１以上である化合物）などが挙げられる。
【００６０】
フルオレン骨格を有する（メタ）アクリル系化合物は、単独で又は２種以上組み合わせてもよい。
【００６１】
なお、フルオレン骨格を有する（メタ）アクリル系化合物は、市販品を利用してもよく、慣用の方法により合成したものを用いてもよい。
【００６２】
また、フルオレン骨格を有する（メタ）アクリル系化合物と、他の（メタ）アクリル系化合物（フルオレン骨格を有しない（メタ）アクリル系化合物、フルオレン骨格を有する（メタ）アクリル系化合物以外の（メタ）アクリル系化合物）とを組み合わせてもよい。組み合わせる場合、フルオレン骨格を有する（メタ）アクリル系化合物と他の（メタ）アクリル系化合物との割合は、前者／後者（モル比）＝９９．９／０．１〜１／９９、好ましくは９９．５／０．５〜１０／９０（例えば、９９／１〜３０／７０）、さらに好ましくは９９／１〜４０／６０（例えば、９８／２〜５０／５０）、特に９５／５〜６０／４０（例えば、９０／１０〜７０／３０）程度であってもよく、９５／５〜１０／９０（例えば、９０／１０〜１５／８５、好ましくは８５／１５〜２０／８０、さらに好ましくは８０／２０〜２５／７５程度）であってもよい。
【００６３】
（単官能性の硬化性化合物）
硬化性成分は、少なくとも多官能性の硬化性化合物で構成すればよく、さらに、非多官能性の硬化性化合物、すなわち、単官能性の硬化性化合物を含んでいてもよい。なお、単官能性の硬化性化合物は、例えば、硬化性や硬さ、粘度の調整などを目的として使用できる。
【００６４】
単官能性の硬化性化合物としては、前記多官能性の硬化性化合物に対応する単官能性化合物、例えば、単官能性のラジカル重合性化合物、単官能性エポキシ化合物（例えば、２−エチルへキシルグリシジルエーテルなどのアルキルグリシジルエーテル類、フェニルグリシジルエーテルなどのアリールグリシジルエーテル類などのグリシジルエーテル類；オクチレンオキサイド、スチレンオキサイド、４−ビニルシクロヘキセンモノオキサイドなどのアルケンオキシド類など）などが含まれる。単官能性の硬化性化合物は、単独で又は２種以上組み合わせてもよい。
【００６５】
特に、多官能性の硬化性化合物として、ラジカル重合性化合物（特に、（メタ）アクリル系化合物）を使用する場合、単官能性のラジカル重合性化合物を好適に使用できる。単官能性のラジカル重合性化合物（単官能性モノマー）としては、（メタ）アクリルモノマー（（メタ）アクリル系化合物）、非（メタ）アクリルモノマー［例えば、スチレン系モノマー（例えば、スチレン、α−メチルスチレン、ビニルトルエンなど）、ビニルエステル系モノマー（例えば、酢酸ビニルなど）、Ｎ−ビニルピロリドンなど］に大別できる。単官能性モノマーは、通常、（メタ）アクリルモノマーを少なくとも含んでいてもよい。
【００６６】
なお、単官能性モノマーとして、（メタ）アクリルモノマーと非（メタ）アクリル系モノマーを使用する場合、単官能性モノマー全体に対する非（メタ）アクリル系モノマーの割合は、３０重量％以下、好ましくは２０重量％以下、さらに好ましくは１０重量％以下、特に５重量％以下であってもよい。
【００６７】
単官能性（メタ）アクリルモノマーとしては、（メタ）アクリル酸、（メタ）アクリルアミド、Ｎ−置換（メタ）アクリルアミド（Ｎ，Ｎ−ジメチル（メタ）アクリルアミドなどのＮ，Ｎ−ジＣ１−４アルキル（メタ）アクリルアミドなど）などの他、（メタ）アクリル酸エステル（又は（メタ）アクリレート）などが含まれる。単官能性（メタ）アクリレートとしては、脂肪族（メタ）アクリレート（脂肪族骨格を有する（メタ）アクリレート）、芳香族（メタ）アクリレート（芳香族骨格を有する（メタ）アクリレート）、硫黄含有（メタ）アクリレートなどが挙げられる。
【００６８】
単官能性の脂肪族（メタ）アクリレートとしては、アルキル（メタ）アクリレート［例えば、メチル（メタ）アクリレート、エチル（メタ）アクリレート、プロピル（メタ）アクリレート、イソプロピル（メタ）アクリレート、ブチル（メタ）アクリレート、ｔ−ブチル（メタ）アクリレート、イソブチル（メタ）アクリレート、イソアミル（メタ）アクリレート、ヘキシル（メタ）アクリレート、オクチル（メタ）アクリレート、２−エチルヘキシル（メタ）アクリレート、イソオクチル（メタ）アクリレート、ラウリル（メタ）アクリレート、ステアリル（メタ）アクリレートなどのＣ１−２０アルキル（メタ）アクリレートなど］、脂環式（メタ）アクリレート｛例えば、シクロアルキル（メタ）アクリレート［例えば、（メタ）アクリル酸シクロヘキシルなどの（メタ）アクリル酸Ｃ５−８シクロアルキル；ボルニル（メタ）アクリレート、イソボルニル（メタ）アクリレートなどの（メタ）アクリル酸多環式シクロアルキル］、橋架け環式（メタ）アクリレート［例えば、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレート、トリシクロデカニル（メタ）アクリレートなど］など｝、ハロアルキル（メタ）アクリレート（例えば、トリフルオロエチル（メタ）アクリレート、テトラフルオロプロピル（メタ）アクリレート、ヘキサフルオロイソプロピル（メタ）アクリレートなどのハロＣ１−１０アルキル（メタ）アクリレート）、ヒドロキシアルキル（メタ）アクリレート（例えば、ヒドロキシエチル（メタ）アクリレート、ヒドロキシプロピル（メタ）アクリレート、ヒドロキシブチル（メタ）アクリレートなどのヒドロキシＣ２−１０アルキル（メタ）アクリレート）、アルコキシアルキル（メタ）アクリレート（例えば、メトキシエチル（メタ）アクリレートなどのＣ１−１０アルコキシＣ１−１０アルキル（メタ）アクリレート）、ポリアルキレングリコールモノ（メタ）アクリレート［例えば、ジ乃至テトラエチレングリコールモノ（メタ）アクリレートなどの（ポリ）オキシＣ２−６アルキレングリコールモノ（メタ）アクリレートなど］、脂肪族エポキシ（メタ）アクリレート｛例えば、２−ヒドロキシ−３−アルコキシプロピル（メタ）アクリレート［例えば、２−ヒドロキシ−３−ブトキシプロピル（メタ）アクリレート、２−ヒドロキシ−３−ペンタデシルオキシプロピル（メタ）アクリレートなどの２−ヒドロキシ−３−Ｃ２−２０アルコキシプロピル（メタ）アクリレート］など｝、１分子中に３個以上のヒドロキシル基を有する脂肪族ポリオールのモノ（メタ）アクリレート｛例えば、脂肪族トリオールモノ（メタ）アクリレート［例えば、グリセリンモノ（メタ）アクリレート、トリメチロールエタンモノ（メタ）アクリレート、トリメチロールプロパンモノ（メタ）アクリレートなどのアルカントリオールモノ（メタ）アクリレート（例えば、Ｃ３−１０アルカントリオールモノ（メタ）アクリレート）など］など｝、アミノアルキル（メタ）アクリレート［例えば、Ｎ，Ｎ−ジメチルアミノエチルアクリレートなどのＮ−置換アミノアルキル（メタ）アクリレートなど］、グリシジル（メタ）アクリレート、テトラヒドロフルフリル（メタ）アクリレートなどが挙げられる。
【００６９】
単官能性の芳香族（メタ）アクリレートとしては、例えば、アリール（メタ）アクリレート（例えば、フェニル（メタ）アクリレートなどのＣ６−１０アリール（メタ）アクリレート）、アラルキル（メタ）アクリレート（例えば、ベンジル（メタ）アクリレートなどのＣ６−１０アリールＣ１−４アルキル（メタ）アクリレート）、アリールオキシアルキル（メタ）アクリレート（例えば、フェノキシエチル（メタ）アクリレートなどのＣ６−１０アリールオキシＣ１−１０アルキル（メタ）アクリレート）、アリールアリールオキシアルキル（メタ）アクリレート（例えば、２−（ｏ−フェニルフェノキシ）エチル（メタ）アクリレートなどのＣ６−１０アリールＣ６−１０アリールオキシＣ１−１０アルキル（メタ）アクリレート）、アリールオキシ（ポリ）アルコキシアルキル（メタ）アクリレート［例えば、フェノキシエトキシエチル（メタ）アクリレートなどのＣ６−１０アリールオキシ（ポリ）Ｃ２−４アルコキシＣ２−４アルキル（メタ）アクリレート］、アルキルアリールオキシ（ポリ）アルコキシアルキル（メタ）アクリレート［例えば、ノニルフェノキシ（ポリ）エトキシエチル（メタ）アクリレートなどのＣ４−２０アルキルＣ６−１０アリールオキシ（ポリ）Ｃ２−４アルコキシＣ２−４アルキル（メタ）アクリレート］、アリールアリールオキシ（ポリ）アルコキシアルキル（メタ）アクリレート［例えば、フェニルフェノキシ（ポリ）エトキシエチル（メタ）アクリレートなどのＣ６−１０アリールＣ６−１０アリールオキシ（ポリ）Ｃ２−４アルコキシＣ２−４アルキル（メタ）アクリレート］、ビスフェノール類又はそのアルキレンオキサイド付加物（例えば、エチレンオキサイド付加物、プロピレンオキサイド付加物などのＣ２−４アルキレンオキサイド付加物（例えば、２〜１０個程度のアルキレンオキサイドが付加した付加物）、以下同じ）のモノ（メタ）アクリレート、芳香族エポキシ（メタ）アクリレート｛例えば、２−ヒドロキシ−３−アリールオキシプロピル（メタ）アクリレート［例えば、２−ヒドロキシ−３−フェノキシプロピル（メタ）アクリレートなどの２−ヒドロキシ−３−Ｃ６−１０アリールオキシプロピル（メタ）アクリレート；２−ヒドロキシ−３−（２−フェニルフェノキシ）プロピル（メタ）アクリレートなどの２−ヒドロキシ−３−（Ｃ６−１０アリールＣ６−１０アリール）オキシプロピル（メタ）アクリレート］など｝、フルオレン骨格を有する（メタ）アクリレート｛例えば、９−（メタ）アクリロイルオキシフルオレン、９−（メタ）アクリロイルオキシ−９−アルキルフルオレン、９−（メタ）アクリロイルオキシ−９−アリールフルオレンなどの９−（メタ）アクリロイルオキシフルオレン類；９−（メタ）アクリロイルオキシメチルフルオレンなどの９−（メタ）アクリロイルオキシメチルフルオレン類；９−（メタ）アクリロイルオキシフェニル−９−フェニルフルオレン［例えば、９−（４−（メタ）アクリロイルオキシフェニル）−９−フェニルフルオレンなど］、９−（アルキル−（メタ）アクリロイルオキシフェニル）−９−フェニルフルオレン［例えば、９−（４−（メタ）アクリロイルオキシ−３−メチルフェニル）−９−フェニルフルオレン、９−（４−（メタ）アクリロイルオキシ−３，５−ジメチルフェニル）−９−フェニルフルオレンなどの９−（モノ又はジＣ１−４アルキル−（メタ）アクリロイルオキシフェニル）−９−フェニルフルオレン］、９−（アリール−（メタ）アクリロイルオキシフェニル）−９−フェニルフルオレン［例えば、９−（４−（メタ）アクリロイルオキシ−３−フェニルフェニル）−９−フェニルフルオレンなどの９−（モノ又はジＣ６−１０アリール−（メタ）アクリロイルオキシフェニル）−９−フェニルフルオレン］などの９−（メタ）アクリロイルオキシフェニル−９−フェニルフルオレン類；９−（メタ）アクリロイルオキシ（ポリ）アルコキシフェニル−９−フェニルフルオレン［例えば、９−（４−（２−（メタ）アクリロイルオキシエトキシ）フェニル）−９−フェニルフルオレンなどの９−（メタ）アクリロイルオキシ（ポリ）Ｃ２−４アルコキシフェニル−９−フェニルフルオレンなど］などの９−（メタ）アクリロイルオキシ（ポリ）アルコキシフェニル−９−フェニルフルオレン類｝、後述のアリールチオ（メタ）アクリレート、アラルキルチオ（メタ）アクリレート、アリールチオアルキル（メタ）アクリレートなどが挙げられる。
【００７０】
硫黄含有（メタ）アクリレートとしては、例えば、アルキルチオ（メタ）アクリレート（例えば、メチルチオ（メタ）アクリレートなどのＣ１−１０アルキルチオ（メタ）アクリレート）、アリールチオ（メタ）アクリレート（例えば、フェニルチオ（メタ）アクリレート、トリルチオ（メタ）アクリレート、２−ナフチルチオ（メタ）アクリレート、クロロフェニルチオ（メタ）アクリレートなどのＣ６−１０アリールチオ（メタ）アクリレートなど）、アラルキルチオ（メタ）アクリレート（例えば、ベンジルチオ（メタ）アクリレートなどのＣ６−１０アリールＣ１−４アルキルチオ（メタ）アクリレートなど）、アリールチオアルキル（メタ）アクリレート（例えば、フェニルチオエチル（メタ）アクリレートなどのＣ６−１０アリールチオＣ２−１０アルキル（メタ）アクリレートなど）などが挙げられる。なお、アリールチオ（メタ）アクリレート、アラルキルチオ（メタ）アクリレート、アリールチオアルキル（メタ）アクリレートは、芳香族（メタ）アクリレートにも分類できる。
【００７１】
単官能性モノマーは、単独で又は２種以上組み合わせてもよい。
【００７２】
これらの単官能性モノマーのうち、単官能性（メタ）アクリレートが好ましく、単官能性（メタ）アクリレートの中でも、用途に応じて使い分けてもよい。例えば、単官能性モノマーのうち、ハンドリング性向上などの観点からは、脂肪族（メタ）アクリレート［特に、分岐アルキル（メタ）アクリレート（特に、イソアミル（メタ）アクリレートなどの分岐Ｃ３−１０アルキル（メタ）アクリレート、好ましくは分岐Ｃ３−６アルキル（メタ）アクリレート）、脂環式（メタ）アクリレートなど］などを好適に使用できる。また、高屈折率などの光学的特性と優れたハンドリング性とをバランスよく両立させるという観点からは、芳香族（メタ）アクリレートや硫黄含有（メタ）アクリレートなどを好適に用いることができる。
【００７３】
単官能性モノマーの粘度は、特に限定されず、２５℃において、２００ｍＰａ・ｓ以下程度の範囲から選択してもよく、例えば、１００ｍＰａ・ｓ以下（例えば、０．０１〜１００ｍＰａ・ｓ）、好ましくは５０ｍＰａ・ｓ以下（例えば、０．１〜５０ｍＰａ・ｓ）、さらに好ましくは３０ｍＰａ・ｓ以下（例えば、０．３〜３０ｍＰａ・ｓ）であってもよく、特に２０ｍＰａ・ｓ以下［例えば、０．０１〜２０ｍＰａ・ｓ、好ましくは０．０５〜１０ｍＰａ・ｓ、さらに好ましくは０．１〜５ｍＰａ・ｓ（例えば、０．５〜３ｍＰａ・ｓ）］であってもよい。
【００７４】
また、単官能性モノマーの屈折率は、２５℃、５８９ｎｍにおいて、例えば、１．４以上であってもよく、例えば、１．４〜１．６５、好ましくは１．４１〜１．６２、さらに好ましくは１．４２〜１．６程度であってもよい。特に、単官能性モノマーの屈折率は、１．５以上であってもよく、例えば、１．５〜１．６５、好ましくは１．５１〜１．６２、さらに好ましくは１．５１５〜１．６程度であってもよく、特に１．５３以上（例えば、１．５４〜１．６、好ましくは１．５５〜１．５９程度）であってもよい。
【００７５】
単官能性の硬化性化合物を使用する場合、単官能性の硬化性化合物の割合は、多官能性の硬化性化合物（Ａ）１００モルに対して、例えば、１〜１０００モル（例えば、３〜８００モル）、好ましくは５〜７００モル（例えば、８〜６００モル）、さらに好ましくは１０〜５００モル（例えば、１５〜３００モル）、特に２０〜２５０モル（例えば、３０〜２００モル）程度であってもよい。また、単官能性の硬化性化合物の割合は、多官能性の硬化性化合物（Ａ）１００重量部に対して、例えば、１〜１０００重量部（例えば、３〜９００重量部）、好ましくは５〜８００重量部（例えば、８〜７００重量部）、さらに好ましくは１０〜６００重量部（例えば、１５〜５００重量部）、特に２０〜４００重量部（例えば、３０〜３００重量部）程度であってもよい。
【００７６】
なお、硬化性成分が、多官能性の硬化性化合物としてフルオレン骨格を有する化合物（例えば、フルオレン骨格を有する（メタ）アクリル系化合物）を含む場合、硬化性成分全体に対するフルオレン骨格を有する化合物の割合は、例えば、１０モル％以上（例えば、１５〜１００モル％）、好ましくは２０モル％以上（例えば、２５〜１００モル％）、さらに好ましくは３０モル％以上（例えば、３５〜１００モル％）、特に４０モル％以上（例えば、４５〜１００モル％）であってもよい。また、硬化性成分全体に対するフルオレン骨格を有する化合物の割合は、例えば、１５重量％以上（例えば、２０〜１００重量％）、好ましくは２５重量％以上（例えば、３０〜１００重量％）、さらに好ましくは３５重量％以上（例えば、４０〜１００重量％）、特に４５重量％以上（例えば、５０〜１００重量％）であってもよい。
【００７７】
（フルオレン化合物（Ｂ））
フルオレン化合物（Ｂ）において、加水分解縮合性基としては、水素原子、アルコキシ基、アリールオキシ基、ハロゲン原子（塩素原子など）、ヒドロキシル基などが挙げられる。加水文化縮合性基は、単独で又は２種以上組み合わせてもよい。加水分解縮合性基は、通常、金属原子（例えば、ケイ素、ジルコニウム、チタンなど）に直接結合している場合が多い。なお、フルオレン化合物（Ｂ）は、少なくとも１つ［通常２以上（例えば、２〜２０、好ましくは３〜１５、さらに好ましくは４〜１２）］の加水分解縮合性基を有していればよい。
【００７８】
フルオレン化合物（Ｂ）は、加水分解縮合性基とともに、フルオレン骨格を有している。すなわち、フルオレン化合物（Ｂ）は、加水分解縮合性基（又は加水分解縮合性基を含む基）がフルオレン骨格に結合（又は置換）した化合物である。
【００７９】
このようなフルオレン骨格としては、フルオレン（９位に置換基がないフルオレン骨格）、９−置換フルオレン（例えば、９−アルキルフルオレン、９−モノアリールフルオレン、９，９−ビスアリールフルオレンなどの９位に炭化水素基を有するフルオレンなど）などが挙げられる。代表的なフルオレン骨格は、９，９−ビスアリールフルオレン骨格である。なお、フルオレン骨格は、フルオレンやフルオレンの９位に置換する置換基に、置換基を有していてもよい。
【００８０】
フルオレン骨格に対する加水分解縮合性基（又は加水分解縮合性基を含む基）の置換位置（結合位置）は、特に限定されず、フルオレン骨格そのものであってもよく、フルオレンの９位に位置する置換基に結合していてもよい。
【００８１】
代表的なフルオレン化合物（Ｂ）には、２以上の加水分解縮合性基（例えば、アルコキシ基など）を有する９，９−ビスアリールフルオレン類、例えば、下記式（Ｂ１）で表される化合物などが含まれる。
【００８２】
【化４】
2014012826.tif 000005
【００８３】
｛式中、Ｘは連結基、Ｒ５、Ｒ６およびＲ７は、同一又は異なって、水素原子、ヒドロキシル基、ハロゲン原子、基−ＯＲ８［式中、Ｒ８は、炭化水素基又は基−［（Ｒ９Ｏ）ａ−Ｒ１０］（式中、Ｒ９は炭化水素基、Ｒ１０は炭化水素基、ａは１以上の整数を示す）を示す］又は炭化水素基を示し、Ｚ、Ｒ１、Ｒ２、Ｒ３、Ｒ４、ｋ、ｍ、ｎ、ｐは前記と同じ。ただし、Ｒ５、Ｒ６およびＲ７のうち少なくとも１つは、水素原子、ヒドロキシル基、ハロゲン原子、又は基−ＯＲ８である。｝
式（Ｂ１）において、芳香族炭化水素環Ｚとしては、前記式（Ａ１）の項で例示の環（ベンゼン環、ナフタレン環など）が挙げられる。２つの環Ｚは、同一の又は異なる環であってもよく、通常、同一の環であってもよい。
【００８４】
式（Ｂ１）において、置換基Ｒ１としては、前記式（Ａ１）の項で例示の基（アルキル基など）が挙げられる。なお、ｋが複数（２以上）である場合、基Ｒ１は互いに異なっていてもよく、同一であってもよい。また、フルオレンを構成する２つのベンゼン環に置換する基Ｒ１は、同一であってもよく、異なっていてもよい。また、フルオレンを構成するベンゼン環に対する基Ｒ１の結合位置（置換位置）は、特に限定されず、好ましい置換数ｋは０〜１、特に０である。なお、フルオレンを構成する２つのベンゼン環において、置換数ｋは、互いに同一又は異なっていてもよい。
【００８５】
前記式（Ｂ１）において、アルキレン基Ｒ２としては、前記式（Ａ１）の項で例示の基（エチレン基、プロピレン基などのＣ２−４アルキレン基）が挙げられる。なお、ｍが２以上であるとき、アルキレン基は異なるアルキレン基で構成されていてもよく、通常、同一のアルキレン基で構成されていてもよい。また、２つの環Ｚにおいて、基Ｒ２は同一であっても、異なっていてもよく、通常同一であってもよい。
【００８６】
式（Ｂ１）において、オキシアルキレン基（ＯＲ２）の数（付加モル数）ｍおよび２つの合計もまた、前記式（Ａ１）の項で例示の範囲から選択できる。特に、ｍおよび２つの合計は、比較的小さい値｛例えば、ｍが６以下［例えば、０〜６（例えば、１〜６）、好ましくは０〜４（例えば、１〜４）、さらに好ましくは０〜３（例えば、１〜３）、特に０〜２（例えば、１〜２）］、２つのｍの合計が１２以下［例えば、０〜１２（例えば、２〜１２）、好ましくは０〜８（例えば、２〜８）、さらに好ましくは０〜６（例えば、２〜６）、特に０〜４（例えば、２〜４）］など｝であってもよい。ｍや２つのｍの合計を小さくすると、少量で効率よく密着性を改善でき、屈折率なども高いレベルで保持しやすい。
【００８７】
前記式（Ｂ１）において、連結基Ｘは、直接結合であってもよいが、通常、ヘテロ原子（窒素原子、酸素原子、硫黄原子など）を含む基であってもよい。代表的には、連結基Ｘは、例えば、エーテル基（−Ｏ−）（又は酸素原子）、チオエーテル基（−Ｓ−）（又は硫黄原子）、およびイミノ基（−ＮＨ−）から選択された少なくとも１種の基を含むであってもよい。
【００８８】
代表的には、前記式（Ｂ１）で表される化合物は、下記式（Ｂ１−１）で表される化合物［すなわち、前記式（Ｂ１）において、連結基Ｘが、基−［Ｘ１−Ｘ２−Ｘ３−Ｘ４］−で表される基である化合物］であってもよい。
【００８９】
【化５】
2014012826.tif 000006
【００９０】
（式中、Ｘ１は、エーテル結合含有基、チオエーテル結合含有基、又はイミノ結合含有基を示し、Ｘ２は直接結合、又はヒドロキシル基を有していてもよいアルキレン基を示し、Ｘ３は直接結合、酸素原子、硫黄原子又はイミノ基を示し、Ｘ４は直接結合又はアルキレン基を示す。Ｚ、Ｒ１、Ｒ２、Ｒ３、Ｒ４、Ｒ５、Ｒ６、Ｒ７、ｋ、ｍ、ｎ、ｐは前記と同じ。）
上記式（Ｂ１−１）において、Ｘ１で表されるエーテル結合含有基としては、例えば、酸素原子（又はエーテル基、−Ｏ−）、エステル基（−ＯＣＯ−又は−ＣＯＯ−）などが挙げられる。また、Ｘ１で表されるチオエーテル結合含有基としては、硫黄原子（又はチオエーテル基、−Ｓ−）、チオエステル基（−ＳＣＯ−又は−ＣＯＳ−）などが挙げられる。また、Ｘ１で表されるイミノ結合含有基としては、イミノ基（−ＮＨ−）、アミド基（−ＣＯＮＨ−又は−ＮＨＣＯ−）、ウレタン基（−ＯＣＯＮＨ−又は−ＮＨＣＯＯ−）、チオウレタン基（−ＳＣＯＮＨ−又は−ＮＨＣＯＳ−）、尿素基（−ＮＨＣＯＮＨ−）などが挙げられる。
【００９１】
また、前記式（Ｂ１−１）において、Ｘ２で表されるヒドロキシル基を有していてもよいアルキレン基としては、例えば、アルキレン基［アルキリデン基を含む。例えば、メチレン基、エチレン基、トリメチレン基（又は１，３−プロパンジイル基）、テトラメチレン基（１，４−ブタンジイル基）、ペンタメチレン基、ヘキサメチレン基などのＣ１−１０アルキレン基、好ましくはＣ２−６アルキレン基、さらに好ましくはＣ２−４アルキレン基など］、ヒドロキシアルキレン基［ヒドロキシアルキリデン基を含む、例えば、２−ヒドロキシ−１，３−プロパンジイル基（−ＣＨ２−ＣＨ（ＯＨ）−ＣＨ２−）、２−ヒドロキシ−２，３−ブタンジイル基（−ＣＨ２−ＣＨ（ＯＨ）−ＣＨ（ＣＨ３）−）などのヒドロキシＣ２−１０アルキレン基、好ましくはヒドロキシＣ２−６アルキレン基、さらに好ましくはヒドロキシＣ２−４アルキレン基など］などが含まれる。
【００９２】
さらに、前記式（Ｂ１−１）において、Ｘ４で表されるアルキレン基としては、前記Ｘ２で表されるアルキレン基と同様の基、例えば、メチレン基、エチレン基、トリメチレン基（又は１，３−プロパンジイル基）などのＣ１−１０アルキレン基、好ましくはＣ２−６アルキレン基、さらに好ましくはＣ２−４アルキレン基などが含まれる。
【００９３】
これらのＸ１〜Ｘ４は、それぞれ、異なる環Ｚに対して同一又は異なっていてもよく、通常、同一であってもよい。
【００９４】
前記式（Ｂ１−１）において、代表的なＸ１〜Ｘ４の組み合わせを以下に示す。
【００９５】
（１）Ｘ１がエーテル結合含有基である組み合わせ：
（１Ａ）Ｘ１が酸素原子であり、Ｘ２〜Ｘ４がいずれも直接結合である組み合わせ
（１Ｂ）Ｘ１が酸素原子であり、Ｘ２およびＸ３がいずれも直接結合であり、Ｘ４がアルキレン基（例えば、Ｃ２−６アルキレン基）である組み合わせ
（１Ｃ）Ｘ１が酸素原子であり、Ｘ２がヒドロキシアルキレン基（例えば、ヒドロキシＣ２−６アルキレン基）であり、Ｘ３が酸素原子であり、Ｘ４がアルキレン基（例えば、Ｃ２−６アルキレン基）である組み合わせ
（１Ｄ）Ｘ１がエステル基（−ＯＣＯ−）であり、Ｘ２がヒドロキシアルキレン基（例えば、ヒドロキシＣ２−６アルキレン基）であり、Ｘ３が酸素原子であり、Ｘ４がアルキレン基（例えば、Ｃ２−６アルキレン基）である組み合わせ
（１Ｅ）Ｘ１がエステル基であり、Ｘ２がアルキレン基（例えば、Ｃ２−６アルキレン基）であり、Ｘ３が硫黄原子（−Ｓ−）であり、Ｘ４がアルキレン基（例えば、Ｃ２−６アルキレン基）である組み合わせ。
【００９６】
（２）Ｘ１がチオエーテル結合含有基である組み合わせ：
（２Ａ）Ｘ１が硫黄原子であり、Ｘ２〜Ｘ４がいずれも直接結合である組み合わせ
（２Ｂ）Ｘ１が硫黄原子であり、Ｘ２およびＸ３がいずれも直接結合であり、Ｘ４がアルキレン基（例えば、Ｃ２−６アルキレン基）である組み合わせ
（２Ｃ）Ｘ１が硫黄原子であり、Ｘ２がヒドロキシアルキレン基（例えば、ヒドロキシＣ２−６アルキレン基）であり、Ｘ３が酸素原子であり、Ｘ４がアルキレン基（例えば、Ｃ２−６アルキレン基）である組み合わせ
（２Ｄ）Ｘ１がチオエステル基（−ＯＣＳ−又は−ＳＣＯ−）であり、Ｘ２およびＸ３がいずれも直接結合であり、Ｘ４がアルキレン基（例えば、Ｃ２−６アルキレン基）である組み合わせ。
【００９７】
（３）Ｘ１がイミノ結合含有基である組み合わせ：
（３Ａ）Ｘ１がイミノ基（−ＮＨ−）であり、Ｘ２がヒドロキシアルキレン基（例えば、ヒドロキシＣ２−６アルキレン基）であり、Ｘ３が酸素原子であり、Ｘ４がアルキレン基（例えば、Ｃ２−６アルキレン基）である組み合わせ
（３Ｂ）Ｘ１がアミド基（−ＮＨＣＯ−）であり、Ｘ２およびＸ３がいずれも直接結合であり、Ｘ４がアルキレン基（例えば、Ｃ２−６アルキレン基）である組み合わせ
（３Ｃ）Ｘ１がアミド基であり、Ｘ２がアルキレン基（例えば、Ｃ２−６アルキレン基）であり、Ｘ３がイミノ基であり、Ｘ４がアルキレン基（例えば、Ｃ２−６アルキレン基）である組み合わせ
（３Ｄ）Ｘ１がウレタン基（−ＯＣＯＮＨ−）であり、Ｘ２およびＸ３がいずれも直接結合であり、Ｘ４がアルキレン基（例えば、Ｃ２−６アルキレン基）である組み合わせ
（３Ｅ）Ｘ１が尿素基であり、Ｘ２およびＸ３がいずれも直接結合であり、Ｘ４がアルキレン基（例えば、Ｃ２−６アルキレン基）である組み合わせ。
【００９８】
これらのなかでも、屈折率や粘度などの点から、式（Ｂ１）において、Ｘが硫黄原子を含む基（連結基）である化合物［例えば、式（Ｂ１−１）において、Ｘ１〜Ｘ４の組み合わせが、（１Ａ）、（２Ａ）、（２Ｂ）、（２Ｃ）又は（２Ｄ）である化合物など］が含まれる。特に、本発明では、下記式（Ｂ１−２）で表される化合物［すなわち、式（Ｂ１）においてＸ（又は式（Ｂ１−１）においてＸ１〜Ｘ４）が基−ＯＣＯ−ＣＨＲ１１−ＣＨ２−Ｓ−Ｘ４ａ−である化合物］を好適に使用してもよい。
【００９９】
【化６】
2014012826.tif 000007
【０１００】
（式中、Ｒ１１は水素原子又はメチル基、Ｘ４ａはアルキレン基、Ｙは−ＳｉＲ５Ｒ６Ｒ７を示し、Ｚ、Ｒ１、Ｒ２、Ｒ３、Ｒ４、Ｒ５、Ｒ６、Ｒ７、ｋ、ｍ、ｎ、ｐは前記と同じ。）
上記式（Ｂ１−２）において、アルキレン基Ｘ４ａとしては、前記Ｘ４の項で例示のアルキレン基［例えば、メチレン基、エチレン基、プロピレン基、トリメチレン基（又は１，３−プロパンジイル基）などのＣ１−１０アルキレン基、好ましくはＣ２−６アルキレン基、さらに好ましくはＣ２−４アルキレン基など］が挙げられる。
【０１０１】
前記式（Ｂ１）（又は（Ｂ１−１）又は（Ｂ１−２））において、Ｒ５、Ｒ６およびＲ７の少なくとも１つは、加水分解縮合性基、すなわち、水素原子、ヒドロキシル基、ハロゲン原子、基−ＯＲ８［式中、Ｒ８は、炭化水素基又は基−［（Ｒ９Ｏ）ａ−Ｒ１０］（式中、Ｒ９は炭化水素基（二価の炭化水素基）、Ｒ１０は炭化水素基、ａは１以上の整数を示す）である。ハロゲン原子としては、フッ素原子、塩素原子、ヨウ素原子、臭素原子などが挙げられる。これらのハロゲン原子のうち、塩素原子又は臭素原子が好ましく、特に塩素原子が好ましい。
【０１０２】
また、基−ＯＲ８において、炭化水素基Ｒ８およびＲ１０としては、例えば、飽和脂肪族炭化水素基［例えば、アルキル基（例えば、メチル基、エチル基、プロピル基、イソプロピル基、ブチル基などのＣ１−１０アルキル基、好ましくはＣ１−６アルキル基、さらに好ましくはＣ１−４アルキル基、特にＣ１−２アルキル基など）、シクロアルキル基（シクロペンチル基、シクロへキシル基などのＣ５−１０シクロアルキル基など）など］、不飽和脂肪族炭化水素基［例えば、アルケニル基（例えば、ビニル基、アリル基などのＣ２−６アルケニル基、好ましくはＣ２−４アルケニル基など）など］、芳香族炭化水素基［例えば、アリール基（例えば、フェニル基などのＣ６−１０アリール基、好ましくはフェニル基など）、アラルキル基（ベンジル基などのＣ６−１０アリール−Ｃ１−４アルキル基など）など］などが挙げられる。これらの炭化水素基Ｒ８のうち、アルキル基などが好ましく、特に低級アルキル基（例えば、メチル基、エチル基、プロピル基などのＣ１−４アルキル基、特にＣ１−２アルキル基）が好ましい。また、基Ｒ９としては、これらの炭化水素基（一価の炭化水素基）に対応する二価の炭化水素基、例えば、飽和脂肪族炭化水素基［例えば、アルキレン基（例えば、エチレン基、プロピレン基などのＣ２−６アルキレン基、好ましくはＣ２−４アルキレン基）など］などが挙げられる。また、ａは、例えば、１〜４、好ましくは１〜２、さらに好ましくは１であってもよい。好ましい基−Ｏ−［（Ｒ９Ｏ）ａ−Ｒ１０］には、２−メトキシエトキシ基、２−エトキシエトキシ基などのＣ１−４アルコキシＣ２−４アルコキシ基（特に、Ｃ１−２アルコキシエトキシ基）などが含まれる。
【０１０３】
また、Ｒ５、Ｒ６およびＲ７において、炭化水素基としては、上記と同様の炭化水素基などが挙げられる。これらの炭化水素基のうち、アルキル基、アリール基などが好ましく、特に、アルキル基（例えば、メチル基などのＣ１−４アルキル基など）などが好ましい。
【０１０４】
なお、前記のように、Ｒ５、Ｒ６およびＲ７のうち、少なくとも１つは、水素原子、ヒドロキシル基、ハロゲン原子、又は基−ＯＲ８である。このような基は、ケイ素原子に直接結合し、前記式（Ｂ１）で表される化合物に重合性（加水分解縮合性）又は反応性を付与する点で重要である。これらのうち、Ｒ５、Ｒ６およびＲ７の少なくとも１つは、塩素原子、アルコキシ基（すなわち、Ｒ７がアルキル基である基、例えば、メトキシ基、エトキシ基などのＣ１−４アルコキシ基など）、又はアリールオキシ基（すなわち、Ｒ７がアリール基である基、例えば、フェノキシ基などのＣ６−１０アリールオキシ基など）であるのが好ましく、特にアルコキシ基（例えば、Ｃ１−４アルコキシ基、好ましくはＣ１−２アルコキシ基）であるのが好ましい。
【０１０５】
前記式（Ｂ１）（式（Ｂ１−１）および式（Ｂ１−２））において、代表的な基−ＳｉＲ５Ｒ６Ｒ７としては、例えば、ジアルキルアルコキシシリル基（例えば、ジメチルメトキシシリル基、ジメチルエトキシシリル基などのジＣ１−４アルキル−Ｃ１−４アルコキシシリル基）、ジアリールアルコキシシリル基（例えば、ジフェニルメトキシシリル基、ジフェニルエトキシシリル基などのジＣ６−１０アリール−Ｃ１−４アルコキシシリル基）、アルキルアリールアルコキシシリル基（例えば、メチルフェニルメトキシシリル基などのＣ１−４アルキル−Ｃ６−１０アリール−Ｃ１−４アルコキシシリル基）などのＲ５、Ｒ６およびＲ７のうち１つが、水素原子、ヒドロキシル基、ハロゲン原子、又は基−ＯＲ８であるシリル基；アルキルジアルコキシシリル基（例えば、メチルジメトキシシリル基、メチルジエトキシシリル基、エチルジメトキシシリル基、エチルジエトキシシリル基などのＣ１−４アルキル−ジＣ１−４アルコキシシリル基）、アリールジアルコキシシリル基（例えば、フェニルジメトキシシリル基、フェニルジエトキシシリル基などのＣ６−１０アリール−ジＣ１−４アルコキシシリル基）などのＲ５、Ｒ６およびＲ７のうち２つが、水素原子、ヒドロキシル基、ハロゲン原子、又は基−ＯＲ８であるシリル基；トリアルコキシシリル基（例えば、トリメトキシシリル基、トリエトキシシリル基、トリメシリル基、エチルジエトキシシリル基などのトリＣ１−４アルコキシシリル基）、ジアルコキシアリールオキシシリル基（例えば、ジメトキシフェノキシシリル基などのジＣ１−４アルコキシ−Ｃ６−１０アリールオキシシリル基）、トリアリールオキシシリル基（例えば、トリフェノキシシリル基などのトリＣ６−１０アリールオキシシリル基）、トリハロシリル基（例えば、トリクロロシリル基など）などのＲ５、Ｒ６およびＲ７の全てが、水素原子、ヒドロキシル基、ハロゲン原子、又は基−ＯＲ８であるシリル基などが含まれる。
【０１０６】
これらのなかでも、Ｒ５、Ｒ６およびＲ７のうち少なくとも１つがアルコキシ基であるシリル基、例えば、ジアルキルアルコキシシリル基（例えば、ジＣ１−４アルキル−Ｃ１−４アルコキシシリル基、特にジＣ１−４アルキル−Ｃ１−２アルコキシシリル基）、アルキルジアルコキシシリル基（例えば、Ｃ１−４アルキル−ジＣ１−４アルコキシシリル基、特にＣ１−４アルキル−ジＣ１−２アルコキシシリル基）、トリアルコキシシリル基（例えば、トリＣ１−４アルコキシシリル基、特にトリＣ１−２アルコキシシリル基）が好ましく、特にトリアルコキシシリル基が好ましい。
【０１０７】
前記式（Ｂ１）において、基−ＳｉＲ５Ｒ６Ｒ７を含む基（加水分解縮合性ケイ素含有基などということがある）の置換数ｐは、１以上であればよく、例えば、１〜４、好ましくは１〜３、さらに好ましくは１〜２、特に１であってもよい。なお、置換数ｐは、それぞれの環Ｚにおいて、同一又は異なっていてもよく、通常、同一である場合が多い。なお、加水分解縮合性基の置換位置は、前記式（Ａ１）における（メタ）アクリロイル基と同様の置換位置と同様である。
【０１０８】
式（Ｂ１）において、環Ｚに置換する置換基Ｒ４としては、前記式（Ａ１）の項で例示の基｛アルキル基［Ｃ１−４アルキル基（特にメチル基）など］、アリール基［例えば、Ｃ６−１０アリール基（特にフェニル基）など］など｝が挙げられ、好ましい態様なども同様である。
【０１０９】
なお、同一の環Ｚにおいて、ｎが複数（２以上）である場合、基Ｒ４は互いに異なっていてもよく、同一であってもよい。また、２つの環Ｚにおいて、基Ｒ４は同一であってもよく、異なっていてもよい。また、好ましい置換数ｎは、環Ｚの種類に応じて選択でき、例えば、０〜８、好ましくは０〜４（例えば、０〜３）、さらに好ましくは０〜２であってもよい。なお、異なる環Ｚにおいて、置換数ｎは、互いに同一又は異なっていてもよく、通常同一であってもよい。
【０１１０】
フルオレン化合物（Ｂ）は、単独で又は２種以上組み合わせてもよい。
【０１１１】
フルオレン化合物（Ｂ）の加水分解縮合性基（例えば、アルコキシ基など）１個あたりの分子量は、５０〜２０００（例えば、５５〜１５００）程度の範囲から選択でき、例えば、６０〜１０００（例えば、６５〜８００）、さらに好ましくは７０〜５００（例えば、７５〜４００）、特に８０〜３００（例えば、９０〜２５０）、通常１００〜２２０（例えば、１１０〜２００）程度であってもよい。
【０１１２】
フルオレン化合物（Ｂ）の屈折率は、２５℃、５８９ｎｍにおいて、１．４５以上（例えば、１．４７〜１．７５）程度の範囲から選択でき、例えば、１．５以上（例えば、１．５２〜１．７）、好ましくは１．５３以上（例えば、１．５３５〜１．６８）、さらに好ましくは１．５４以上（例えば、１．５４５〜１．６６）、通常１．５３〜１．６５（例えば、例えば、１．５４〜１．６３）程度であってもよい。
【０１１３】
硬化性成分とフルオレン化合物（Ｂ）との屈折率差（又は差の絶対値）は、２５℃、５８９ｎｍにおいて、０．２０以下（例えば、０．０１〜０．１８）、好ましくは０．１５以下（例えば、０．０２〜０．１４）、さらに好ましくは０．１０以下（例えば、０．０３〜０．０９）程度であってもよい。特に、硬化性化合物（Ａ）を、フルオレン骨格を有する硬化性化合物（例えば、前記式（Ａ１）で表される化合物）で構成する場合、硬化性成分とフルオレン化合物（Ｂ）との屈折率差（又は差の絶対値）は、２５℃、５８９ｎｍにおいて、０．１０以下（例えば、０．０１〜０．０９５）、好ましくは０．０９以下（例えば、０．０１５〜０．０８５）、さらに好ましくは０．０８以下（例えば、０．０２〜０．０７５）、特に０．０７以下（例えば、０．０３〜０．０７）程度であってもよい。
【０１１４】
なお、フルオレン化合物（Ｂ）は、市販品を利用してもよく、慣用の方法（特開２００９−２５６２９３号公報に記載の方法、特開２００９−２６９８５４号公報に記載の方法など）により合成したものを用いてもよい。例えば、前記式（Ｂ１−２）で表される化合物は、下記式（ｂ１）で表される化合物と、下記式（ｂ２）で表される化合物とを反応（マイケル付加型の反応又はエンチオール反応）させることにより得ることができる。
【０１１５】
【化７】
2014012826.tif 000008
【０１１６】
（式中、Ｚ、Ｒ１、Ｒ２、Ｒ３、Ｒ４、Ｒ５、Ｒ６、Ｒ７、Ｒ１１、ｋ、ｍ、ｎ、ｐ、Ｘ４ａは前記と同じ。）
本発明の硬化性組成物において、フルオレン化合物（Ｂ）の割合は、硬化性成分１００重量部に対して、０．０１〜５０重量部（例えば、０．０５〜４０重量部）程度の範囲から選択でき、例えば、０．１〜３０重量部（例えば、０．１５〜２５重量部）、好ましくは０．２〜２０重量部、さらに好ましくは０．３〜１５重量部（例えば、０．５〜１２重量部）、通常０．１〜１５重量部程度であってもよい。特に、本発明では、フルオレン骨格を有する化合物（Ｂ）の割合を少量［例えば、硬化性成分１００重量部に対して、フルオレン化合物（Ｂ）１５重量部以下（例えば、０．０５〜１３重量部）、好ましくは１０重量部以下（例えば、０．１〜８重量部）、さらに好ましくは７重量部以下（例えば、０．３〜６重量部）、特に５重量部以下（例えば、１〜４重量部）］とすることも可能である。
【０１１７】
また、本発明の硬化性組成物において、フルオレン化合物（Ｂ）に含まれる加水分解縮合性基（アルコキシ基など）１個あたりの分子量が、硬化性成分およびフルオレン化合物（Ｂ）の総量に対して、２００〜３００００（例えば、２５０〜２５０００）、好ましくは３００〜２００００（例えば、３５０〜１８０００）、さらに好ましくは４００〜１５０００（例えば、４５０〜１２０００）、特に５００〜１００００であってもよく、通常４００〜８０００（例えば、６００〜６０００）程度となるようにフルオレン化合物（Ｂ）の割合を調整してもよい。
【０１１８】
さらに、本発明の硬化性組成物において、硬化性化合物（Ａ）がフルオレン骨格を有する化合物を含む場合、硬化性化合物（Ａ）としてのフルオレン骨格を有する化合物およびフルオレン化合物（Ｂ）の割合は、硬化性成分およびフルオレン化合物（Ｂ）全体に対して、例えば、１５モル％以上（例えば、２０〜１００モル％）、好ましくは２５モル％以上（例えば、３０〜１００モル％）、さらに好ましくは３５モル％以上（例えば、４０〜１００モル％）、特に４５モル％以上（例えば、５０〜１００モル％）であってもよい。また、硬化性成分全体に対するフルオレン骨格を有する化合物の割合は、例えば、２０重量％以上（例えば、２５〜１００重量％）、好ましくは３０重量％以上（例えば、３５〜１００重量％）、さらに好ましくは４０重量％以上（例えば、４５〜１００重量％）、特に５０重量％以上（例えば、５５〜１００重量％）であってもよい。
【０１１９】
（重合開始剤、硬化剤）
硬化性組成物は、硬化性成分の種類（硬化の形態）に応じて、さらに、硬化剤、硬化促進剤、重合開始剤などを含んでいてもよい。例えば、硬化性組成物が、エポキシ化合物などで構成されている場合には、汎用のエポキシ樹脂用の硬化剤や硬化促進剤を含んでいてもよい。
【０１２０】
特に、硬化性成分が、ラジカル重合性化合物で構成されている場合、硬化性組成物は、必要に応じて、重合開始剤（ラジカル重合開始剤）を含んでいてもよい。このような重合開始剤は熱重合開始剤（熱ラジカル発生剤）であってもよく光重合開始剤（光ラジカル発生剤）であってもよい。好ましい重合開始剤は光重合開始剤である。
【０１２１】
光重合開始剤又は光ラジカル発生剤としては、例えば、ベンゾイン類（ベンゾイン、ベンゾインメチルエーテル、ベンゾインエチルエーテル、ベンゾインイソプロピルエーテル、ベンゾインイソブチルエーテルなどのベンゾインアルキルエーテル類など）；アセトフェノン類（アセトフェノン、ｐ−ジメチルアセトフェノン、２−ヒドロキシ−２−メチル−１−フェニルプロパン−１−オン、２，２−ジエトキシアセトフェノン、２，２−ジメトキシ−２−フェニルアセトフェノン、２，２−ジエトキシ−２−フェニルアセトフェノン、２−フェニル−２−ヒドロキシ−アセトフェノン、１，１−ジクロロアセトフェノン、１−ヒドロキシシクロヘキシルフェニルケトンなど）；プロピオフェノン類（ｐ−ジメチルアミノプロピオフェノン、２−ヒドロキシ−２−メチル−プロピオフェノン、２，２−ジメトキシ−１，２−ジフェニルエタン−１−オンなど）；ブチリルフェノン類［１−［４−（２−ヒドロキシエトキシ）フェニル］−２−ヒドロキシ−２−メチル−１−プロパン−１−オン、２−ヒドロキシ−２−メチル−１−フェニル−プロパン−１−オン、１−（４−イソプロピルフェニル）−２−ヒドロキシ−２−メチル−プロパン−１−オンなど］；アミノアセトフェノン類［２−メチル−２−モルホリノ（４−チオメチルフェニル）プロパン−１−オン、２−メチル−１−［４−（メチルチオ）フェニル］−２−モルホリノプロパン−１−オン、２−ベンジル−２−ジメチルアミノ−１−（４−モルホリノフェニル）−ブタン−１−オン、２−ジメチルアミノ−２−メチル−１−フェニルプロパン−１−オン、２−ジエチルアミノ−２−メチル−１−フェニルプロパン−１−オン、２−メチル−２−モルホリノ−１−フェニルプロパン−１−オン、２−ジメチルアミノ−２−メチル−１−（４−メチルフェニル）プロパン−１−オン、１−（４−ブチルフェニル）−２−ジメチルアミノ−２−メチルプロパン−１−オン、２−ジメチルアミノ−１−（４−メトキシフェニル）−２−メチルプロパン−１−オン、２−ジメチルアミノ−２−メチル−１−（４−メチルチオフェニル）プロパン−１−オン、２−ベンジル−２−ジメチルアミノ−１−（４−ジメチルアミノフェニル）−ブタン−１−オンなど］；ケタール類（アセトフェノンジメチルケタール、ベンジルジメチルケタールなど）；チオキサンテン類（チオキサンテン、２−クロロチオキサンテン、２，４−ジエチルチオキサンテンなど）；アントラキノン類（２−エチルアントラキノン、１−クロロアントラキノン、１，２−ベンズアントラキノン、２，３−ジフェニルアントラキノンなど）；（チオ）キサントン類（チオキサントン、２，４−ジメチルチオキサントン、２，４−ジエチルチオキサントン、２−クロロチオキサントン、２，４−ジイソプロピルチオキサントンなど）；アクリジン類（１，３−ビス−（９−アクリジニル）プロパン、１，７−ビス−（９−アクリジニル）ヘプタン、１，５−ビス−（９−アクリジニル）ペンタンなど）；トリアジン類（２，４，６−トリス（トリクロロメチル）−ｓ−トリアジン、２−（４−メトキシフェニル）−４，６−ビス（トリクロロメチル）−ｓ−トリアジン、２，４−ビス−トリクロロメチル−６−（３−ブロモ−４−メトキシ）スチリルフェニル−ｓ−トリアジンなど）；スルフィド類（ベンジルジフェニルサルファイドなど）；アシルホスフィンオキサイド類（２，４，６−トリメチルベンゾイルジフェニルホスフィンオキシドなど）；チタノセン系光重合開始剤；オキシムエステル類などが例示できる。これらの光重合開始剤は、単独で又は２種以上組み合わせて使用できる。
【０１２２】
なお、光重合開始剤は、市販品、例えば、商品名「イルガキュア」「ダロキュア」（チバ・ジャパン（株）製）、商品名「サイラキュア」（ユニオンカーバイド社製）などとして入手できる。
【０１２３】
熱重合開始剤としては、ジアルキルパーオキサイド類（ジ−ｔ−ブチルパーオキサイド、ジクミルパーオキサイドなど）、ジアシルパーオキサイド類［ジアルカノイルパーオキサイド（ラウロイルパーオキサイドなど）、ジアロイルパーオキサイド（ベンゾイルパーオキサイド、ベンゾイルトルイルパーオキサイド、トルイルパーオキサイドなど）など］、過酸エステル類［過酢酸ｔ−ブチル、ｔ−ブチルパーオキシオクトエート、ｔ−ブチルパーオキシベンゾエートなどの過カルボン酸アルキルエステルなど］、ケトンパーオキサイド類、パーオキシカーボネート類、パーオキシケタール類などの有機過酸化物；アゾニトリル化合物［２，２’−アゾビス（２，４−ジメチルバレロニトリル）、２，２’−アゾビス（イソブチロニトリル）、２，２’−アゾビス（２−メチルブチロニトリル）、２，２’−アゾビス（４−メトキシ−２，４−ジメチルバレロニトリル）など］、アゾアミド化合物｛２，２’−アゾビス｛２−メチル−Ｎ−［１，１−ビス（ヒドロキシメチル）−２−ヒドロキシエチル］プロピオンアミド｝など｝、アゾアミジン化合物｛２，２’−アゾビス（２−アミジノプロパン）二塩酸塩、２，２’−アゾビス［２−（２−イミダゾリン−２−イル）プロパン］二塩酸塩など｝、アゾアルカン化合物［２，２’−アゾビス（２，４，４−トリメチルペンタン）、４，４’−アゾビス（４−シアノペンタン酸）など］、オキシム骨格を有するアゾ化合物［２，２’−アゾビス（２−メチルプロピオンアミドオキシム）など］などのアゾ化合物などが含まれる。熱重合開始剤は、単独で又は２種以上組み合わせて使用してもよい。
【０１２４】
重合開始剤（特に光重合性開始剤）の割合は、硬化性成分１００重量部に対して、例えば、０．１〜２０重量部、好ましくは０．５〜１５重量部、さらに好ましくは０．７〜１０重量部（例えば、１〜７重量部）程度であってもよい。
【０１２５】
なお、光重合開始剤は、光増感剤と組み合わせてもよい。光増感剤としては、慣用の成分、例えば、第３級アミン類［例えば、トリアルキルアミン、トリアルカノールアミン（トリエタノールアミンなど）、Ｎ，Ｎ−ジメチルアミノ安息香酸エチル、Ｎ，Ｎ−ジメチルアミノ安息香酸アミルなどのジアルキルアミノ安息香酸アルキルエステル、４，４−ビス（ジメチルアミノ）ベンゾフェノン（ミヒラーズケトン）、４，４’−ジエチルアミノベンゾフェノンなどのビス（ジアルキルアミノ）ベンゾフェノンなど］、トリフェニルホスフィンなどのフォスフィン類、Ｎ，Ｎ−ジメチルトルイジンなどのトルイジン類、９，１０−ジメトキシアントラセン、２−エチル−９，１０−ジメトキシアントラセン、２−エチル−９，１０−ジエトキシアントラセンなどのアントラセン類などが挙げられる。光増感剤は、単独で又は２種以上組み合わせてもよい。
【０１２６】
光増感剤の使用量は、前記光重合開始剤１００重量部に対して、例えば、０．１〜１５０重量部、好ましくは１〜１００重量部、さらに好ましくは５〜７５重量部（特に１０〜５０重量部）程度であってもよい。
【０１２７】
（他の成分）
本発明の硬化性組成物は、さらに、加水分解縮合反応を促進するための触媒（加水分解縮合触媒、例えば、酸触媒、塩基触媒の他、光酸発生剤など）、慣用の添加剤［例えば、顔料、着色剤、増粘剤、増感剤、消泡剤、レベリング剤、塗布性改良剤、滑剤、安定剤（酸化防止剤、熱安定剤、耐光安定剤、光安定剤など）、紫外線吸収剤、可塑剤、界面活性剤、充填剤、帯電防止剤など］などの他の成分を含んでいてもよい。これらの他の成分は、単独で又は２種以上組み合わせてもよい。
【０１２８】
なお、硬化性組成物は、実害のない範囲であれば、フルオレン化合物（Ｂ）以外の加水分解縮合性化合物（例えば、汎用のシランカップリング剤など）を含んでいてもよいが、本発明では、このような他の加水分解縮合性化合物を実質的に含んでいないのが好ましい。
【０１２９】
このような本発明の硬化性組成物は、各成分を混合することにより調製できる。
【０１３０】
［硬化物］
本発明の硬化性組成物（樹脂組成物）は、活性エネルギー（活性エネルギー線）を付与することにより容易に硬化する。そのため、本発明の硬化性組成物は、活性エネルギーとして、熱エネルギー及び／又は光エネルギー（特に、光エネルギー）を利用して硬化物を形成するのに有用である。本発明の硬化性組成物のうち、硬化性成分がラジカル重合成分である場合には、光硬化性に優れている場合が多く、少なくとも光エネルギーを付与（光照射）することにより硬化させてもよい。なお、フルオレン化合物（Ｂ）は、空気中の水分などにより加水分解縮合するようであり、基材の種類によっては、基材表面に存在する官能基とも反応するようである。また、フルオレン化合物（Ｂ）と基材との親和性が比較的高い場合（例えば、ガラス基材などの無機基材など）、フルオレン化合物（Ｂ）は基材の表面付近又は基材との界面付近に移行しやすくなる場合がある。本発明では、このような場合であっても、フルオレン化合物（Ｂ）との基材との屈折率差が比較的小さい（さらには、硬化性化合物（Ａ）とフルオレン化合物（Ｂ）との屈折率差が比較的小さく、フルオレン化合物（Ｂ）の割合が小さい）ため、硬化物全体における屈折率の広がり（バラツキ）を抑えることができる。
【０１３１】
硬化物は三次元構造を有していてもよく、特に、硬化膜であってもよい。また、硬化膜は膜パターン（特に薄膜パターン）であってもよい。硬化膜は、樹脂組成物を基材上（又は基板上）に塗布し、必要により乾燥した後、加熱又は活性光線を露光することにより形成でき、膜パターンは、基材又は基板に形成した塗膜を活性光線で選択的に露光し、生成した潜像パターンを現像することにより形成できる。
【０１３２】
基材又は基板の材質は、用途に応じて選択でき、無機材料［例えば、金属（アルミニウム、銅など）、セラミック（酸化ジルコニウム、酸化チタンなど）、透明無機材料（ガラス、石英、フッ化マグネシウム、フッ化カルシウムなど）など］、有機材料｛例えば、樹脂［例えば、環状オレフィン系樹脂、スチレン系樹脂、（メタ）アクリル系樹脂（ポリメタクリル酸メチルなど）、アクリロニトリル系樹脂、ポリエステル系樹脂、ポリアミド系樹脂、ポリカーボネート系樹脂、セルロースエステル（トリアセチルセルロースなど）など］、木材など｝などであってもよい。特に、本発明の硬化性組成物は、無機基材（無機材料で形成された基材）であっても、密着性に優れているため、無機基材に好適に形成してもよい。
【０１３３】
また、本発明の硬化性組成物は、高屈折率で透明性も高いため、光学用途に適しており、これらの基材のうち、透明基材又は透明フィルムの上にコーティングすることにより、透明基材又は透明フィルム｛例えば、透明無機基材（例えば、ガラス基材又はガラス基板など）、透明有機基材［例えば、環状オレフィン系樹脂、スチレン系樹脂、（メタ）アクリル系樹脂（ポリメタクリル酸メチルなど）、アクリロニトリル系樹脂、ポリエステル系樹脂、ポリアミド系樹脂、ポリカーボネート系樹脂、セルロースエステル（トリアセチルセルロースなど）などで形成された基材又はフィルムなど］など｝との積層体として利用してもよい。特に、ガラス基材（ガラスで形成された基材）のような透明無機基材上に硬化物を形成すると、高い密着性で、基材と硬化物との屈折率差を比較的小さい積層体を効率よく得ることができる。
【０１３４】
基材の厚みは、用途に応じて選択でき、特に限定されないが、フィルム状又は板状の基材の厚みは、例えば、１μｍ〜１０ｍｍ（例えば、５〜７０００μｍ）、好ましくは１０〜５０００μｍ、さらに好ましくは３０〜３０００μｍ（例えば、５０〜１０００μｍ）程度であってもよい。
【０１３５】
塗布方法は特に制限されず、例えば、フローコーティング法、スピンコーティング法、スプレーコーティング法、スクリーン印刷法、キャスト法、バーコーティング法、カーテンコーティング法、ロールコーティング法、グラビアコーティング法、ディッピング法、スリット法などであってもよい。
【０１３６】
硬化性組成物は、塗布した後、乾燥（例えば、４０〜１５０℃程度で乾燥）してもよい。塗膜の厚みは、用途によって異なるが、０．０１〜１０００μｍ程度の範囲から選択でき、例えば、１〜５００μｍ、好ましくは５〜４００μｍ、さらに好ましくは１０〜３００μｍ程度であってもよい。
【０１３７】
なお、硬化性組成物は、通常、常温で液状又は固体（又は高粘性の液状）であるが、固体状の硬化性組成物は、加熱により溶融させたり、溶媒に溶解させることにより、塗膜を形成することができる。
【０１３８】
加熱により塗膜を硬化させる場合、加熱温度は、例えば、６０〜２００℃（例えば、８０〜１８０℃）、好ましくは１００〜１５０℃程度であってもよい。なお、硬化性成分をラジカル重合性成分で構成する場合には、加熱することなく、活性光線の照射によって硬化物を得ることもできる。
【０１３９】
露光工程での露光は用途に応じて全面露光してもよく、フォトマスクなどを利用して選択的に露光してパターン状の潜像を形成してもよい。露光には、放射線（ガンマー線、Ｘ線など）、紫外線、可視光線などが利用でき、通常、紫外線である場合が多い。光源としては、例えば、紫外線の場合は、ディープ（Ｄｅｅｐ）ＵＶランプ、低圧水銀ランプ、高圧水銀ランプ、超高圧水銀ランプ、ハロゲンランプ、レーザー光源（ヘリウム−カドミウムレーザー、エキシマレーザーなどの光源）などを用いることができる。照射光量（照射エネルギー）は、塗膜の厚みにより異なるが、例えば、５０〜１００００ｍＪ／ｃｍ２程度の範囲から選択でき、７５〜５０００ｍＪ／ｃｍ２、さらに好ましくは１００〜３０００ｍＪ／ｃｍ２（例えば、１００〜２０００ｍＪ／ｃｍ２）程度であってもよい。
【０１４０】
なお、必要により露光前、露光とともに又は露光後に加熱処理（アフターキュア又はポストベークなど）してもよい。加熱温度は、例えば、６０〜２００℃、好ましくは６５〜１５０℃、さらに好ましくは７０〜１２０℃程度であってもよい。
【０１４１】
パターン状の潜像を形成した場合、潜像パターンを現像することにより、顕像化された塗膜パターンを形成できる。現像剤としては、水、アルカリ水溶液（例えば、テトラメチルアンモニウムヒドロキシド水溶液、水酸化ナトリウム水溶液、水酸化カリウム水溶液など）、酸性水溶液、親水性溶媒（例えば、メタノール、エタノール、イソプロパノールなどのアルコール類、アセトンなどのケトン類、ジオキサン、テトラヒドロフランなどのエーテル類、セロソルブ類、セロソルブアセテート類など）や、これらの混合液などが使用できる。現像は、浸漬、洗い流し、噴射又はスプレー現像などを利用して行うことができる。
【０１４２】
上記のようにして、硬化物（硬化膜など）が得られる。このような硬化物は、種々の特性において優れている。特に、本発明では、硬化性成分をフルオレン骨格を有する化合物で構成することなどにより、優れた光学的特性（高屈折率、高透明性など）、高耐熱性などを有する硬化物を効率よく得ることができる。例えば、本発明の硬化性組成物（又は硬化物）の屈折率は、２５℃、５８９ｎｍにおいて、１．５０以上（例えば、１．５１〜１．７５）程度の範囲から選択でき、１．５２以上（例えば、１．５２５〜１．７）、好ましくは１．５３以上（例えば、１．５３５〜１．６８）、さらに好ましくは１．５４以上（例えば、１．５４５〜１．６５）、特に１．５５以上（例えば、１．５５５〜１．６４）程度あってもよい。特に、本発明では、硬化性組成物（又は硬化物）の２５℃、５８９ｎｍにおける屈折率を、１．５６以上（例えば、１．５７〜１．７）、好ましくは１．５８以上（例えば、１．５９〜１．６８）、さらに好ましくは１．６以上（例えば、１．６０５〜１．６５）とすることもできる。
【０１４３】
本発明では、後述のように、硬化性成分とフルオレン化合物（Ｂ）とを組み合わせることで、屈折率の低下を極力抑制することができ、硬化性成分の種類によっては、屈折率をより一層大きくすることもできる。例えば、本発明の硬化性組成物を構成する硬化性成分（又はその硬化物）の屈折率（２５℃、５８９ｎｍ）をｎ１、硬化性組成物（又はその硬化物）の屈折率（２５℃、５８９ｎｍ）をｎ２とするとき、ｎ１−ｎ２（又はその絶対値）で表される屈折率差を、０．０２以下（例えば、０〜０．０１５）、好ましくは０．０１以下（例えば、０．０００１〜０．０８）、さらに好ましくは０．０７以下（例えば、０．０００３〜０．０６）、特に０．０５以下（例えば、０．０００５〜０．０３）とすることもできる。
【０１４４】
また、式［（ｎ１−ｎ２）／ｎ１］×１００（％）で表される屈折率の減少率（又はその絶対値）は、例えば、０．５％以下（例えば、０〜０．４５％）、好ましくは０．４％以下（例えば、０．０１〜０．３５％）、さらに好ましくは０．３％以下（例えば、０．０２〜０．２５）、特に０．２％以下（例えば、０．０３〜０．１５％）とすることもできる。
【０１４５】
本発明の硬化物のガラス転移温度は、特に限定されず、例えば、５０〜３００℃、好ましくは７０〜２８０℃、さらに好ましくは８０〜２５０℃程度であってもよい。特に、本発明では、耐熱性に優れた硬化物を得ることもでき、このような硬化物のガラス転移温度（Ｔｇ）は、例えば、１５０℃以上（例えば、１５５〜３００℃）、好ましくは１６０℃以上（例えば、１６５〜２８０℃）、さらに好ましくは１７０℃以上（例えば、１７５〜２７０℃）、特に１８０℃以上（例えば、１８５〜２６０℃）程度であってもよく、通常１６０〜２９０℃（例えば、１６５〜２８０℃、好ましくは１７０〜２７０℃、さらに好ましくは１７５〜２６０℃）程度であってもよい。
【０１４６】
上記のように、本発明の硬化物では、硬化性成分（特に、フルオレン骨格を有する硬化性化合物）とフルオレン化合物（Ｂ）とを組み合わせることにより、優れた特性を維持又は付与しつつ、基材（特に、ガラスなどの透明無機基材）に対する密着性を向上又は改善できる。換言すれば、フルオレン化合物（Ｂ）は、前記硬化性成分を含む硬化物の基材に対する密着性を向上又は改善する添加剤として作用又は機能するということができる。そのため、本発明には、このような添加剤およびこの添加剤を用いて、基材に対する密着性を向上又は改善する方法も含むものとする。
【実施例】
【０１４７】
以下に、実施例に基づいて本発明をより詳細に説明するが、本発明はこれらの実施例によって限定されるものではない。なお、実施例において、用いた各種成分（およびその略称）は、以下の通りである。
【０１４８】
ＢＰＥＦＡ：９，９−ビス［４−（２−アクリロイルオキシエトキシ）フェニル］フルオレン（大阪ガスケミカル（株）製）
ＢＰＦ−１１ＥＯＡ：９，９−ビス（４−ヒドロキシフェニル）フルオレン１モルに対して、１１モルのエチレンオキサイドが付加した付加物のジアクリレート｛前記式（Ａ１）において、オキシアルキレン基の合計（ｍ＋ｍ）が１１である化合物、合成例２で合成したもの｝
ＢＮＦＰＯＡ：９，９−ビス（６−ヒドロキシ−２−ナフチル）フルオレンのプロピレンオキシド付加物のジアクリレート｛９，９−ビス［６−（２−（メタ）アクリロイルオキシプロポキシ）−２−ナフチル］フルオレンを主成分とするジアクリレート、特開２００９−１７３６４８号公報の実施例２と同様の方法にて合成したもの｝
ＢＲＥＦＡ：９，９−ビス［２，４−ジ（２−アクリロイルオキシエトキシ）フェニル］フルオレン（合成例１で合成したもの）
ＰＥＴＡ：ペンタエリスリトールトリアクリレート（東亞合成（株）製、商品名「Ｍ３０５」）
ＰＯＡ：フェノキシエチルアクリレート（共栄社化学（株）製、「ライトアクリレート  ＰＯ−Ａ」）
ＢｚＡ：ベンジルアクリレート（日立化成工業（株）製「ＦＡ−ＢＺＡ」、屈折率（２５℃、５８９ｎｍ）１．５１５）
ＯＰＰ：ｏ−フェニルフェノールモノエトキシアクリレート［又は２−（ｏ−フェニルフェノキシ）エチルアクリレート、日本化薬（株）製、粘度（２５℃）１６３ｍＰａ・ｓ、屈折率（２５℃、５８９ｎｍ）１．５７７］
ＢＰＥＦ−ＭＳ：下記式で表される加水分解縮合性基を有するフルオレン化合物（分子量９３９．２９、特開２００９−２６９８５４号公報の実施例１と同様にして合成したもの。２５℃、５８９ｎｍにおける屈折率１．５５）
【０１４９】
【化８】
2014012826.tif 000009
【０１５０】
反応性シロキサンＡ：ＥＶＯＮＩＣ  ＩＮＤＵＳＴＲＩＥＳ製、「Ｄｙｎａｓｙｌａｎ  １１４６」（アミノ／アルキル基含有オリゴマー状反応性シロキサン）
反応性シロキサンＢ：ＥＶＯＮＩＣ  ＩＮＤＵＳＴＲＩＥＳ製、「Ｄｙｎａｓｙｌａｎ  ６４９０」（ビニル基含有オリゴマー状反応性シロキサン）
反応性シロキサンＣ：ＥＶＯＮＩＣ  ＩＮＤＵＳＴＲＩＥＳ製、「Ｄｙｎａｓｙｌａｎ  ６５９８」（ビニル／アルキル基含有オリゴマー状反応性シロキサン）
γ−メタクリロキシプロピルトリメトキシシラン：ＥＶＯＮＩＣ  ＩＮＤＵＳＴＲＩＥＳ製、「Ｄｙｎａｓｙｌａｎ  ＭＥＭＯ」
開始剤（光重合開始剤）：チバ・ジャパン（株）製「ＩＲＧＡＣＵＲＥ  １８４」。
【０１５１】
（合成例１）
９−フルオレノン３６ｇ（約０．２モル）、１，３−ビス（２−ヒドロキシエトキシ）ベンゼン１５９ｇ（約０．８モル）、β−メルカプトプロピオン酸０．７ｍｌ、および１，４−ジオキサン６０ｇを反応器に入れ、６０℃の加熱状態で９８％硫酸５ｍｌを滴下した。反応終了後、トルエン２００ｍｌおよび水１００ｍｌを加えて抽出した。同操作を３回行うことによって、余剰の硫酸を除去した。溶媒濃縮後、トルエン中での再結晶を繰り返し、目的物［すなわち、９，９−ビス［２，４−ジ（２−ヒドロキシエトキシ）フェニル］フルオレン］を得た。なお、得られた化合物を高速液体クロマトグラフィーにて分析したところ、純度は９８％であった。
【０１５２】
得られた化合物４０ｇ（０．０６モル）、アクリル酸４３ｇ（０．６モル）、パラトルエンスルホン酸水溶液１ｇ、メトキノン０．０１ｇ及びトルエン１００ｍＬをディーンシュタークトラップを取り付けた反応器に入れ、トルエン還流下に５時間エステル化反応を行った。エステル化反応中に生成した水は、ディーンシュタークトラップにより除去し、９，９−ビス［２，４−ジ（２−アクリロイルオキシエトキシ）フェニル］フルオレン（ＢＲＥＦＡ）を得た。
【０１５３】
（合成例２）
また、ＢＰＦ−１１ＥＯＡは、次のようにして合成した。特開２００１−１３９６５１号公報の実施例１と同様の方法にて、９，９−ビス［４−（２−ヒドロキシエトキシ）フェニル］フルオレン（大阪ガスケミカル（株）製、以下、ＢＰＥＦという）１モルに対してエチレンオキシド（ＥＯ）１０モルを使用して反応させ、生成物を得た。得られた生成物の水酸基価から、ＢＰＥＦ１モルに対して、ＥＯが１１．０モル付加した化合物、すなわち、９，９−（４−ヒドロキシ）フェニルフルオレン（ＢＰＦ）１モルに対して、５．０モルのＥＯが付加した化合物（以下、ＢＰＦ−１１ＥＯという。）であることがわかった。
【０１５４】
そして、得られたＢＰＦ−１１ＥＯを用いて、合成例１と同様にしてアクリレート化を行い、ＢＰＦ−１１ＥＯＡを得た。
【０１５５】
（実施例１〜１１および比較例１〜１０）
表に示す成分を表に示す割合（重量部）で６０℃に加温した振騰機においてプロピレングリコールモノメチルエーテルアセテート（ＰＧＭＥＡ）中で十分に混合し、樹脂組成物（硬化性組成物）を調製した。なお、樹脂組成物は、表に示す成分を５０重量％の割合で含むＰＧＭＥＡ溶液とした。調製した樹脂組成物を各種基板［ガラス基板（松浪硝子工業製「イーグルＸＧ」、厚み５００μｍ）、ポリエチレンテレフタレート（ＰＥＴ）フィルム（東洋紡製「Ａ４３００」、厚み１００μｍ）］の片面に塗布し、高圧水銀灯で積算光量５００ｍＪ／ｃｍ２の紫外線を照射し、さらに、８０℃で３０分加熱（ポストベーク）し、硬化物（厚み約２０μｍ）を得た。なお、実施例において、塗布後および硬化後、ブリードアウトは確認されなかった。
【０１５６】
なお、実施例９では、硬化性化合物（Ａ）として、ＢＰＥＦＡ６０重量部およびＰＥＴＡ６２重量部を用いた（ＢＰＥＦＡ／ＰＥＴＡ（モル比）＝３５／６５）。
【０１５７】
得られた樹脂組成物および硬化物の各種特性を測定又は評価した。
【０１５８】
（相溶性・保存安定性）
調製した樹脂組成物を常温で一週間静置した後の状態を目視観察し、以下の基準で樹脂組成物の相溶性（保存安定性）を評価した。
【０１５９】
○：調製直後と比べて変化がない
×：沈殿又はゲル化している。
【０１６０】
（屈折率）
多波長アッベ屈折計（アタゴ製、ＤＲ−Ｍ２＜循環式恒温水槽６０−Ｃ３使用＞）を用い、温度２５℃を保持し、５８９ｎｍでの硬化性組成物の屈折率を測定した。
【０１６１】
（粘度）
２５℃における硬化性組成物の粘度（ＰＧＭＥＡで希釈する前の粘度）を、ＴＶ−２２形粘度計（コーンプレートタイプ、東機産業（株）製「ＴＶＥ−２２Ｌ」）を用い、測定粘度に応じたオプションロータ（０１：１゜３４×Ｒ２４、０７：３゜×Ｒ７．７）にて、１〜２０ｒｐｍ（粘度によって選択）で測定した。
【０１６２】
（ガラス基板に対する密着性）
硬化物の密着性を以下の基準で評価した。
【０１６３】
○：硬化膜を碁盤目にカットした後、硬化膜がガラス基板から剥れない
×：硬化膜を碁盤目にカットした後、硬化膜がガラス基板から剥れる。
【０１６４】
（硬化収縮）
以下の基準で硬化収縮の有無を評価した。
【０１６５】
○：硬化膜の面積が、硬化前後で変わらない
×：硬化膜の面積が、硬化前後で大きく変わる。
【０１６６】
結果を表に示す。
【０１６７】
【表１】
2014012826.tif 000010
【０１６８】
【表２】
2014012826.tif 000011
【０１６９】
（実施例１２）
実施例１において、ＢＰＥＦＡ１００重量部に代えて、ＢＲＥＦＡ１００重量部を用いたこと以外は、実施例１と同様にして樹脂組成物を得た。樹脂組成物において、相溶性・保存安定性は、実施例１と同様に良好（評価○）であった。また、樹脂組成物の屈折率は１．５５７、屈折率減少量は０．０００であった。
【０１７０】
（実施例１３）
実施例１において、ＢＰＥＦＡ１００重量部に代えて、ＢＮＦＰＯＡ１００重量部を用いたこと以外は、実施例１と同様にして樹脂組成物を得た。樹脂組成物において、相溶性・保存安定性は、実施例１と同様に良好（評価○）であった。また、樹脂組成物の屈折率は１．６０６、屈折率減少量は−０．００１であった。
【産業上の利用可能性】
【０１７１】
本発明の硬化性組成物は、例えば、インク材料、発光材料（例えば、有機ＥＬ用発光材料など）、有機半導体、黒鉛化前駆体、ガス分離膜（例えば、ＣＯ２ガス分離膜など）、ＯＣＡ（光学粘着層）、接着剤、コート剤（例えば、ＬＥＤ（発光ダイオード）用素子のコート剤などの光学用オーバーコート剤又はハードコート剤など）、レンズ［ピックアップレンズ（例えば、ＤＶＤ（デジタル・バーサタイル・ディスク）用ピックアップレンズなど）、マイクロレンズ（例えば、液晶プロジェクター用マイクロレンズなど）、眼鏡レンズなど］、偏光膜（例えば、液晶ディスプレイ用偏光膜など）、複合シート、輝度向上フィルム、プリズムシート、反射防止フィルム（又は反射防止膜、例えば、表示デバイス用反射防止フィルムなど）、タッチパネル用フィルム、フレキシブル基板用フィルム、ディスプレイ用フィルム［例えば、ＰＤＰ（プラズマディスプレイ）、ＬＣＤ（液晶ディスプレイ）、ＶＦＤ（真空蛍光ディスプレイ）、ＳＥＤ（表面伝導型電子放出素子ディスプレイ）、ＦＥＤ（電界放出ディスプレイ）、ＮＥＤ（ナノ・エミッシブ・ディスプレイ）、ブラウン管、電子ペーパーなどのディスプレイ（特に薄型ディスプレイ）用フィルム（保護フィルムなど）など］、カラーフィルタ［例えば、レンズフィルター、ディスプレイ用カラーフィルタなど］、液晶表示装置用レジスト［例えば、ＴＦＴアレイエッチング用フォトレジスト、顔料分散型フォトレジスト、保護膜など］、層間絶縁膜、ソルダーレジスト、燃料電池用膜、光ファイバー、光導波路、ホログラムなどに好適に使用できる。特に、本発明の硬化性組成物は、高い屈折率を有するため、光学材料用途に好適に利用できる。このような光学材料の形状としては、例えば、フィルム又はシート状、板状、レンズ状、管状などが挙げられる。